(57)【特許請求の範囲】
【請求項１】
（ａ）下記一般式（Ｖ）で表される化合物とアルキレンオキシドとを重合溶媒中で反応させる工程と、
ＲＡ３Ｏ（ＲＡ４Ｏ）ｋ−１ＲＡ４Ｏ−Ｍ＋    （Ｖ）
（一般式（Ｖ）中、ＲＡ３は炭素数１〜２０の直鎖状、又は炭素数３〜２０の分岐状もしくは環状の炭化水素基であり、ＲＡ４は炭素数２〜８のアルキレン基であり、ｋは２〜５の整数を表し、Ｍはアルカリ金属を表す）
（ｂ）前記工程（ａ）で得られた反応生成物と下記一般式（Ｉ）で表される求電子剤とを反応させる工程と、
【化１】
0006460937.tif 000038
（一般式（Ｉ）中、ＲＡ１ａ及びＲＡ１ｂは互いに独立にアミノ基の保護基を示すか、一方が水素原子を示し、他方がアミノ基の保護基を示すか、又はＲＡ１ａ及びＲＡ１ｂは互いに結合してアミノ基の窒素原子と共に環を形成する環状保護基を示し、かつ前記保護基は重金属触媒を使用することなく脱保護できる保護基であり、ＲＡ２は炭素数１〜６の直鎖状、又は炭素数３〜６の分岐状もしくは環状の２価の炭化水素基であり、Ｘは脱離基を表す）
（ｃ）前記工程（ｂ）で得られた反応生成物を重金属触媒を用いることなく脱保護する工程と
を含む、末端にアミノ基を有するポリアルキレングリコール誘導体の製造方法。
【請求項２】
［工程１］〜［工程４］を含む、末端にアミノ基を有するポリアルキレングリコール誘導体の製造方法：
【化２】
0006460937.tif 000039
（一般式（Ｉ）〜（ＩＩＩ）中、
ＲＡ１ａ及びＲＡ１ｂは互いに独立にアミノ基の保護基を示すか、一方が水素原子を示し、他方がアミノ基の保護基を示すか、又はＲＡ１ａ及びＲＡ１ｂは互いに結合してアミノ基の窒素原子と共に環を形成する環状保護基を示し、かつ前記保護基は重金属触媒を使用することなく脱保護できる保護基であり、
ＲＡ２は炭素数１〜６の直鎖状、又は炭素数３〜６の分岐状もしくは環状の２価の炭化水素基であり、
ＲＡ３は炭素数１〜２０の直鎖状、又は炭素数３〜２０の分岐状もしくは環状の炭化水素基であり、
ＲＡ４は炭素数２〜８のアルキレン基であり、
Ｘは脱離基を表し、
ｎは３〜４５０の整数である）
［工程１］下記一般式（ＩＶ）で表される化合物を、Ｍ、Ｍ＋Ｈ−、ＲＸ−Ｍ＋、[ＲＹ]・−Ｍ＋、及びＲＺＯ−Ｍ＋から選択されるアルカリ金属又はアルカリ金属化合物（式中、Ｍはアルカリ金属を表し、ＲＸは炭素数１〜２０のアルキル基、又は炭素数７〜２０のアリールアルキル基を表し、ＲＹは置換基を有していてもよい芳香族化合物を表し、ＲＺは炭素数１〜６のアルキル基を表す）と反応させることにより、下記一般式（Ｖ）で表される化合物を得る工程；
ＲＡ３Ｏ（ＲＡ４Ｏ）ｋＨ    （ＩＶ）
（一般式（ＩＶ）中、ＲＡ３及びＲＡ４は前記一般式（ＩＩ）及び（ＩＩＩ）について定義したとおりであって、前記一般式（ＩＩ）及び（ＩＩＩ）のＲＡ３及びＲＡ４と同一であり、ｋは２〜５の整数を表す）
ＲＡ３Ｏ（ＲＡ４Ｏ）ｋ−１ＲＡ４Ｏ−Ｍ＋    （Ｖ）
（一般式（Ｖ）中、ＲＡ３、ＲＡ４、及びｋは、前記一般式（ＩＶ）について定義したとおりであって、前記一般式（ＩＶ）のＲＡ３、ＲＡ４、及びｋと同一であり、Ｍは前記アルカリ金属又はアルカリ金属化合物について定義したとおりである）
［工程２］前記一般式（Ｖ）で表される化合物を、重合溶媒中で、アルキレンオキシドと反応させることにより、下記一般式（ＶＩ）で表される化合物を得る工程；
ＲＡ３Ｏ（ＲＡ４Ｏ）ｎ−１ＲＡ４Ｏ−Ｍ＋    （ＶＩ）
（一般式（ＶＩ）中、ＲＡ３、ＲＡ４及びｎは、前記一般式（ＩＩ）及び（ＩＩＩ）について定義したとおりであって、前記一般式（ＩＩ）及び（ＩＩＩ）のＲＡ３、ＲＡ４及びｎと同一であり、Ｍは前記アルカリ金属又はアルカリ金属化合物について定義したとおりである）
［工程３］前記一般式（ＶＩ）で表される化合物を、前記一般式（Ｉ）で表される求電子剤と反応させることにより、前記一般式（ＩＩ）で表される化合物を得る工程；及び
［工程４］前記一般式（ＩＩ）で表される化合物を、重金属触媒を用いることなく脱保護し、前記一般式（ＩＩＩ）で表される化合物を得る工程。
【請求項３】
前記［工程３］において使用する前記一般式（Ｉ）で表される求電子剤が、下記（Ｉ−Ｉ）〜（Ｉ−ＩＶ）の少なくともいずれかである、請求項２に記載の方法：
（Ｉ−Ｉ）前記一般式（Ｉ）中、ＲＡ１ａ及び／又はＲＡ１ｂが、Ｓｉ（Ｒ１）３（式中、Ｒ１は独立して炭素数１〜６の直鎖状、又は炭素数３〜６の分岐状もしくは環状の１価の炭化水素基であり、Ｒ１は互いに結合してこれらが結合するケイ素原子と共に３〜６員環を形成していてもよい）で表される構造の保護基を示す求電子剤；
（Ｉ−ＩＩ）前記一般式（Ｉ）中、ＲＡ１ａ及び／又はＲＡ１ｂが、ＲＡ６ＯＣＯ（式中、ＲＡ６は炭素数１〜２０の炭化水素の残基であり、該残基はハロゲン原子、酸素原子、窒素原子、イオウ原子、ケイ素原子、リン原子又はホウ素原子を含んでいてもよい）で表される構造の保護基を示す求電子剤；
（Ｉ−ＩＩＩ）前記一般式（Ｉ）中、ＲＡ１ａ及びＲＡ１ｂが、互いに結合してアミノ基の窒素原子と共に環を形成する環状保護基を示す求電子剤；及び
（Ｉ−ＩＶ）前記一般式（Ｉ）中、ＲＡ１ａ及び／又はＲＡ１ｂが、ベンジル基、ｐ−メトキシベンジル基、ｐ−トルエンスルホニル基、２−ニトロベンゼンスルホニル基、（２−トリメチルシリル）エタンスルホニル基、アリル基、ピバロイル基、メトキシメチル基、ジ(４−メトキシフェニル)メチル基、５−ジベンゾスベリル基、トリニルメチル基、(４−メトキシフェニル)ジフェニルメチル基、９−フェニルフルオレニル基、[２−(トリメチルシリル)エトキシ]メチル基、及びＮ−３−アセトキシプロピル基からなる群から選択される保護基を示す求電子剤。
【請求項４】
前記［工程３］において使用する前記一般式（Ｉ）で表される求電子剤が、下記一般式（Ｉ−Ｉ−Ｉ）で表される求電子剤である、請求項２又は３に記載の方法。
【化３】
0006460937.tif 000040
（一般式（Ｉ−Ｉ−Ｉ）中、Ｒ１はそれぞれ独立して炭素数１〜６の直鎖状、又は炭素数３〜６の分岐状もしくは環状の１価の炭化水素基であり、或いはＲ１は互いに結合してこれらが結合するケイ素原子と共に３〜６員環を形成することもでき、ＲＡ２及びＸは前記一般式（Ｉ）中のＲＡ２及びＸと同一である）
【請求項５】
前記［工程３］において、前記［工程２］で得られた前記一般式（ＶＩ）で表される化合物を、精製することなく、前記一般式（Ｉ）で表される求電子剤と反応させる、請求項２〜４のいずれか１項に記載の方法。
【請求項６】
前記[工程１]において、一般式（ＩＶ）で表される化合物から一般式（Ｖ）で表される化合物を合成した後の、一般式（Ｖ）で表される化合物と一般式（ＩＶ）で表される化合物との物質量比率が１００：０〜８０：２０となるように、一般式（ＩＶ）で表される化合物とアルカリ金属又はアルカリ金属化合物とを反応させる、請求項２〜５のいずれか１項に記載の方法。
【請求項７】
前記[工程１]において、一般式（ＩＶ）で表される化合物から一般式（Ｖ）で表される化合物を合成した後、一般式（ＩＶ）で表される化合物を減圧留去することにより、一般式（Ｖ）で表される化合物と一般式（ＩＶ）で表される化合物との物質量比率を１００：０〜９８：２とする、請求項２〜６のいずれか１項に記載の方法。
【請求項８】
前記［工程２］が、前記［工程１］において得られた反応生成物を前記重合溶媒に溶解させることを含む、請求項２〜７のいずれか１項に記載の方法。
【請求項９】
前記［工程２］の反応が、３０〜６０℃の反応温度で行われる、請求項２〜８のいずれか１項に記載の方法。
【請求項１０】
前記［工程３］において、前記一般式（Ｉ）で表される求電子剤の使用量が、前記一般式（ＶＩ）で表される化合物のモル数に対して１〜２０当量である、請求項２〜９のいずれか１項に記載の方法。
【請求項１１】
前記［工程３］が、前記［工程２］で得られた一般式（ＶＩ）で表される化合物を酸性化合物又はプロトン性化合物で反応停止させて下記一般式（ＩＸ）で表される化合物を得ることと、得られた前記一般式（ＩＸ）で表される化合物を精製することとをさらに含み、かつ、前記［工程３］における前記一般式（ＶＩ）で表される化合物と前記一般式（Ｉ）で表される求電子剤との反応が、精製後の前記一般式（ＩＸ）で表される化合物を、塩基性化合物の存在下で、前記一般式（Ｉ）で表される求電子剤と反応させる操作によって実施される、請求項２〜４及び６〜１０のいずれか１項に記載の方法。
【化４】
0006460937.tif 000041
（一般式（ＩＸ）中、ＲＡ３、ＲＡ４、及びｎは前記一般式（ＩＩ）及び（ＩＩＩ）について定義したとおりであって、前記一般式（ＩＩ）及び（ＩＩＩ）のＲＡ３、ＲＡ４、及びｎと同一である）
【請求項１２】
前記［工程４］で得られた前記一般式（ＩＩＩ）で表される化合物を含む反応生成物中の、下記一般式（ＶＩＩ）で表される化合物及び下記一般式（ＶＩＩＩ）で表される化合物のゲル浸透クロマトグラフィーにより測定された面積含有率が３％以下であり、かつ、前記反応生成物中の、下記一般式（ＩＸ）で表される化合物のプロトン核磁気共鳴により測定された組成比含有率が２ｍｏｌ％以下である、請求項２〜１１のいずれか１項に記載の方法。
【化５】
0006460937.tif 000042
（一般式（ＶＩＩ）〜（ＩＸ）中、ＲＡ２、ＲＡ３、ＲＡ４及びｎは前記一般式（Ｉ）〜（ＩＩＩ）について定義したとおりであって、前記一般式（Ｉ）〜（ＩＩＩ）のＲＡ２、ＲＡ３、ＲＡ４及びｎと同一である）
【請求項１３】
前記［工程４］で得られた前記一般式（ＩＩＩ）で表される化合物を含む反応生成物中の重金属不純物含有量が１００ｐｐｂ以下であり、前記重金属不純物がＣｏ、Ｎｉ、Ｐｄ、Ｐｔ、Ｒｈ、Ｒｕ、Ｃｕ、及びＣｒからなる群から選択される１種以上である、請求項２〜１２のいずれか１項に記載の方法。
【請求項１４】
前記[工程４]が、前記一般式（ＩＩＩ）で表される化合物を得た後に、前記一般式（ＩＩＩ）で表される化合物を含む反応生成物と塩基性化合物とを反応させて塩を生成させ、次いで生成した塩をろ過によって除去することを更に含む、請求項２〜１３のいずれか１項に記載の方法。
【請求項１５】
前記[工程４]が、前記一般式（ＩＩＩ）で表される化合物を得た後に、前記一般式（ＩＩＩ）で表される化合物を含む反応生成物と塩基性化合物とを反応させて塩を生成させ、次いで生成した塩を吸着材を用いて除去することを更に含む、請求項２〜１３のいずれか１項に記載の方法。
【請求項１６】
前記［工程３］又は［工程４］の後に、［工程５］〜［工程８］をさらに含む、請求項２〜１５のいずれか１項に記載の方法：
［工程５］前記［工程３］又は［工程４］の生成物を強酸性陽イオン交換樹脂と反応させた後、該強酸性陽イオン交換樹脂を洗浄することにより、前記一般式（ＩＩＩ）で表される化合物以外の物質を分離する工程；
［工程６］前記強酸性陽イオン交換樹脂を塩基性化合物と反応させることにより、前記一般式（ＩＩＩ）で表される化合物を分離する工程；
［工程７］前記［工程６］で得られた反応液を濃縮する工程；及び
［工程８］前記［工程７］で得られた濃縮液を前記一般式（ＩＩＩ）で表される化合物の貧溶媒中に滴下し、析出させることにより前記一般式（ＩＩＩ）で表される化合物を得る工程。
【請求項１７】
［工程１］下記一般式（ＩＶ）で表される化合物を、Ｍ、Ｍ＋Ｈ−、ＲＸ−Ｍ＋、[ＲＹ]・−Ｍ＋、及びＲＺＯ−Ｍ＋から選択されるアルカリ金属又はアルカリ金属化合物（式中、Ｍはアルカリ金属を表し、ＲＸは炭素数１〜２０のアルキル基、又は炭素数７〜２０のアリールアルキル基を表し、ＲＹは置換基を有していてもよい芳香族化合物を表し、ＲＺは炭素数１〜６のアルキル基を表す）と反応させることにより、下記一般式（Ｖ）で表される化合物を得る工程と、
ＲＡ３Ｏ（ＲＡ４Ｏ）ｋＨ （ＩＶ）
（一般式（ＩＶ）中、ＲＡ３は炭素数１〜２０の直鎖状、又は炭素数３〜２０の分岐状もしくは環状の炭化水素基であり、ＲＡ４は炭素数２〜８のアルキレン基であり、ｋは２〜５の整数を表す）
ＲＡ３Ｏ（ＲＡ４Ｏ）ｋ−１ＲＡ４Ｏ−Ｍ＋    （Ｖ）
（一般式（Ｖ）中、ＲＡ３、ＲＡ４、及びｋは、前記一般式（ＩＶ）について定義したとおりであって、前記一般式（ＩＶ）のＲＡ３、ＲＡ４、及びｋと同一であり、Ｍは前記アルカリ金属又はアルカリ金属化合物について定義したとおりである）
［工程２］前記一般式（Ｖ）で表される化合物を、重合溶媒中で、アルキレンオキシドと反応させることにより、下記一般式（ＶＩ）で表される化合物を得る工程
ＲＡ３Ｏ（ＲＡ４Ｏ）ｎ−１ＲＡ４Ｏ−Ｍ＋    （ＶＩ）
（一般式（ＶＩ）中、ＲＡ３及びＲＡ４は、前記一般式（ＩＶ）について定義したとおりであって、前記一般式（ＩＶ）のＲＡ３及びＲＡ４と同一であり、Ｍは前記アルカリ金属又はアルカリ金属化合物について定義したとおりであり、ｎは３〜４５０の整数である）
とを含み、かつ、
前記［工程２］の後に、前記［工程２］で得られた一般式（ＶＩ）で表される化合物を酸性化合物又はプロトン性化合物で反応停止させて下記一般式（ＩＸ）：
【化６】
0006460937.tif 000043
（一般式（ＩＸ）中、ＲＡ３及びＲＡ４は前記一般式（ＩＶ）について定義したとおりであって、前記一般式（ＩＶ）のＲＡ３及びＲＡ４と同一であり、ｎは前記一般式（ＶＩ）について定義したとおりである）
で表される化合物を得ることを更に含む、一般式（ＩＸ）で表されるポリアルキレングリコール誘導体の製造方法。
【請求項１８】
前記［工程２］が、前記アルキレンオキシドとの反応前に、前記一般式（Ｖ）で表される化合物が前記重合溶媒に溶解されたことを確認することを更に含み、前記一般式（Ｖ）で表される化合物が前記重合溶媒に溶解されたことは、目視により前記重合溶媒中に白濁が見られないことによって確認する、請求項２〜１７のいずれか１項に記載の方法。
【請求項１９】
前記一般式（Ｖ）で表される化合物が前記重合溶媒に溶解されたことを確認する際の、前記一般式（Ｖ）で表される化合物の質量に対する前記重合溶媒の質量が１０倍量以下である、請求項１８に記載の方法。
【請求項２０】
［工程１］〜［工程３］を含む、下記一般式（ＩＩ）で表される末端に保護アミノ基を有するポリアルキレングリコール誘導体の製造方法：
【化７】
0006460937.tif 000044
（一般式（Ｉ）及び（ＩＩ）中、
ＲＡ１ａ及びＲＡ１ｂは互いに独立にアミノ基の保護基を示すか、一方が水素原子を示し、他方がアミノ基の保護基を示すか、又はＲＡ１ａ及びＲＡ１ｂは互いに結合してアミノ基の窒素原子と共に環を形成する環状保護基を示し、かつ前記保護基は重金属触媒を使用することなく脱保護できる保護基であり、
ＲＡ２は炭素数１〜６の直鎖状、又は炭素数３〜６の分岐状もしくは環状の２価の炭化水素基であり、
ＲＡ３は炭素数１〜２０の直鎖状、又は炭素数３〜２０の分岐状もしくは環状の炭化水素基であり、
ＲＡ４は炭素数２〜８のアルキレン基であり、
Ｘは脱離基を表し、
ｎは３〜４５０の整数である）
［工程１］下記一般式（ＩＶ）で表される化合物を、Ｍ、Ｍ＋Ｈ−、ＲＸ−Ｍ＋、[ＲＹ]・−Ｍ＋、及びＲＺＯ−Ｍ＋から選択されるアルカリ金属又はアルカリ金属化合物（式中、Ｍはアルカリ金属を表し、ＲＸは炭素数１〜２０のアルキル基、又は炭素数７〜２０のアリールアルキル基を表し、ＲＹは置換基を有していてもよい芳香族化合物を表し、ＲＺは炭素数１〜６のアルキル基を表す）と反応させることにより、下記一般式（Ｖ）で表される化合物を得る工程；
ＲＡ３Ｏ（ＲＡ４Ｏ）ｋＨ    （ＩＶ）
（一般式（ＩＶ）中、ＲＡ３及びＲＡ４は前記一般式（ＩＩ）について定義したとおりであって、前記一般式（ＩＩ）のＲＡ３及びＲＡ４と同一であり、ｋは２〜５の整数を表す）
ＲＡ３Ｏ（ＲＡ４Ｏ）ｋ−１ＲＡ４Ｏ−Ｍ＋ （Ｖ）
（一般式（Ｖ）中、ＲＡ３、ＲＡ４、及びｋは、前記一般式（ＩＶ）について定義したとおりであって、前記一般式（ＩＶ）のＲＡ３、ＲＡ４、及びｋと同一であり、Ｍは前記アルカリ金属又はアルカリ金属化合物について定義したとおりである）
［工程２］前記一般式（Ｖ）で表される化合物を、重合溶媒中で、アルキレンオキシドと反応させることにより、下記一般式（ＶＩ）で表される化合物を得る工程；及び
ＲＡ３Ｏ（ＲＡ４Ｏ）ｎ−１ＲＡ４Ｏ−Ｍ＋    （ＶＩ）
（一般式（ＶＩ）中、ＲＡ３、ＲＡ４及びｎは、前記一般式（ＩＩ）について定義したとおりであって、前記一般式（ＩＩ）のＲＡ３、ＲＡ４及びｎと同一であり、Ｍは前記アルカリ金属又はアルカリ金属化合物について定義したとおりである）
［工程３］前記一般式（ＶＩ）で表される化合物を、前記一般式（Ｉ）で表される求電子剤と反応させることにより、前記一般式（ＩＩ）で表される化合物を得る工程。
【発明の詳細な説明】
【技術分野】
【０００１】
本発明は末端にアミノ基を有するポリアルキレングリコール誘導体の製造方法に関する。
【背景技術】
【０００２】
近年、ドラッグデリバリーシステムの分野において、親水性セグメントと疎水性セグメントから形成されるブロック共重合体を用いて、高分子ミセルに薬物を封入する方法が提案されている（例えば、特許文献１〜３を参照）。この方法を用いることにより、高分子ミセルが薬剤のキャリアとして機能し、生体内での薬剤の除放化や病変部位への集中的投与を含む様々な効果が得られる。
【０００３】
親水性セグメントとしては、ポリアルキレングリコール骨格を用いた例が多数提案されている（例えば、特許文献１〜３を参照）。ポリアルキレングリコール骨格を有する化合物は、生体内での毒性が低いうえ、腎臓での排泄を遅延させることが可能である。その結果、ポリアルキレングリコール骨格を有さない化合物と比較して、血中での滞留時間を延ばすことができる。そのため、ポリアルキレングリコール誘導体で薬剤をミセル化して使用する場合、その投与量や投与回数の低減を実現することができる。
【０００４】
ポリアルキレングリコール誘導体のうち、末端にアミノ基を有する化合物は、α−アミノ酸−Ｎ−カルボキシ無水物との開環重合反応によりポリアルキレングリコール骨格とアミノ酸骨格から構成されるブロック共重合体へ誘導することが可能である。そして、得られたブロック共重合体を用いて高分子ミセル内に薬剤を封入する例が多数提案されている（例えば、特許文献１〜３を参照）。
【０００５】
このような、末端にアミノ基を有するポリアルキレングリコール誘導体の合成方法も知られている（例えば、特許文献４、５を参照）。これらの方法では、一価アルコールの金属塩を重合開始剤に用いてアルキレンオキシドの重合を行った後、重合末端を水酸基、次いで２−シアノエトキシ基に変換し、シアノ基の水素還元を経て最終的にアミノ基含有置換基（３−アミノ−１−プロポキシ基）へと誘導する。
【０００６】
置換ジエチレングリコールのカリウム塩を用いたジグライム中におけるエチレンオキシドの重合例が知られており、この例においては金属塩を重合溶媒に溶解させるために金属塩合成時、開始剤原料であるアルコールを過剰量残してある。また、８０〜１４０℃の反応温度を必要とすることが明記されている（特許文献６を参照）。
【先行技術文献】
【特許文献】
【０００７】
【特許文献１】特許第２６９０２７６号公報
【特許文献２】特許第２７７７５３０号公報
【特許文献３】特開平１１−３３５２６７号公報
【特許文献４】特許第３０５０２２８号公報
【特許文献５】特許第３５６２０００号公報
【特許文献６】特許第４９８７７１９号公報
【発明の概要】
【発明が解決しようとする課題】
【０００８】
重合開始剤として使用される一価アルコールの金属塩は、重合溶媒（例えばテトラヒドロフラン（以下ＴＨＦと略す）などの有機溶媒）中に完全に溶解させることが難しい場合が多く、金属塩を重合溶媒に溶解させるためには金属塩合成時、開始剤原料であるアルコールを過剰量残しておく必要がある（例えば特許文献４では重合開始剤であるナトリウムメトキシド２ｍｏｌに対してメタノール１３ｍｏｌ、特許文献６では重合開始剤であるジエチレングリコールモノメチルエーテルのカリウム塩０．０２４ｍｏｌに対して、ジエチレングリコールモノメチルエーテル０．２０９ｍｏｌ）。ところが、これらのアルコールが反応系中に存在すると、重合速度の低下が避けられず、重合速度を上げるためには高温や高圧などの厳しい反応条件が必要となる。（特許文献４、６を参照）。また、重合開始剤が重合溶媒に溶解しないと系内が均一にならないため、溶解した重合開始剤からのみ重合が進行し、得られるポリアルキレングリコール誘導体の分散度が広くなるという問題点がある。
【０００９】
また、一価アルコールは微量の水分を含む場合が多い。水分を含んだ状態で重合開始剤を調製してアルキレンオキシドとの重合を行うと両末端が水酸基の高分子化合物（以下、ジオールポリマーと略記）が副生する。一価アルコールの沸点が水より十分に高い場合は、減圧下で脱水することにより水分量を減らすことができるが、例えば末端がメチル基の場合に用いるメタノールは沸点が水よりも低いため、減圧下で脱水して水分を除去することは出来ない。そのため、メタノールを用いて金属塩を調製してアルキレンオキシドの重合を行うと、ジオールポリマーの生成が避けられない。ジオールポリマーは、構造や分子量などの諸物性が目的物と似ているため、分離精製することは極めて難しい。ジオールポリマーを不純物として含んだまま先の反応を進めた場合、適切な反応条件を選択しないと両末端にアミノ基を含むポリマーが生成する。このような不純物を含むポリマーをそのまま使用すると、ポリマーミセル化剤の設計上、目的の性能が得られなくなる可能性が生じるため、重合反応を行う際には水分を極力低く抑えなければならない。
【００１０】
また、重金属は生体内に過剰に蓄積されると悪影響を及ぼすことが知られているが、特許文献４や特許文献５に記載の合成法では、ラネーニッケル触媒を用いた水素還元によりシアノ基をアミノメチル基へ変換しているため、最終生成物中に微量の金属が混入する可能性が懸念されている。さらに、この反応は一般に高温が必要とされ、それに伴いアクリロニトリルのβ脱離が進行し、目的物が収率よく得られないということや、ニトリル還元の中間体であるイミンへのアミン付加反応により生じる２級、３級アミンが生成するリスクがあるなどといった問題も残っていた。
【００１１】
本発明では、上記従来技術における諸問題を解決し、重金属触媒を用いず、温和な反応条件で簡便に、狭分散かつ高純度な末端にアミノ基を有するポリアルキレングリコール誘導体を製造する方法を提供することを目的とする。
【課題を解決するための手段】
【００１２】
本発明者らは上記目的を達成するために鋭意検討を重ねた結果、重合溶媒への十分な溶解性を有する化合物を重合開始剤に用いることにより、温和な条件でのアルキレンオキシドの重合を実現し、さらに得られた重合物をアミノ基が保護された求電子剤と反応させることにより、重金属触媒を用いず、簡便な工程で、最終的に末端にアミノ基を有する高純度な狭分散ポリアルキレングリコールへ誘導できることを見出した。
【００１３】
即ち、本発明は、下記（ａ）〜（ｃ）の工程を含む、末端にアミノ基を有するポリアルキレングリコール誘導体の製造方法に関する。
（ａ）下記一般式（Ｖ）で表される化合物とアルキレンオキシドとを重合溶媒中で反応させる工程と；
ＲＡ３Ｏ（ＲＡ４Ｏ）ｋ−１ＲＡ４Ｏ−Ｍ＋ （Ｖ）
（一般式（Ｖ）中、ＲＡ３は炭素数１〜２０の直鎖状、又は炭素数３〜２０の分岐状もしくは環状の炭化水素基であり、ＲＡ４は炭素数２〜８のアルキレン基であり、ｋは２〜５の整数を表し、Ｍはアルカリ金属を表す）
（ｂ）前記工程（ａ）で得られた反応生成物と下記一般式（Ｉ）で表される求電子剤とを反応させる工程と；
【化１】
0006460937.tif 000002
（一般式（Ｉ）中、ＲＡ１ａ及びＲＡ１ｂは互いに独立にアミノ基の保護基を示すか、一方が水素原子を示し、他方がアミノ基の保護基を示すか、又はＲＡ１ａ及びＲＡ１ｂは互いに結合してアミノ基の窒素原子と共に環を形成する環状保護基を示し、かつ前記保護基は重金属触媒を使用することなく脱保護できる保護基であり、ＲＡ２は炭素数１〜６の直鎖状、又は炭素数３〜６の分岐状もしくは環状の２価の炭化水素基であり、Ｘは脱離基を表す）
（ｃ）前記工程（ｂ）で得られた反応生成物を重金属触媒を用いることなく脱保護する工程。
【００１４】
本発明は、また別の態様によれば、下記［工程１］〜［工程４］を含む、末端にアミノ基を有するポリアルキレングリコール誘導体の製造方法に関する。
【化２】
0006460937.tif 000003
（一般式（Ｉ）〜（ＩＩＩ）中、ＲＡ１ａ及びＲＡ１ｂは互いに独立にアミノ基の保護基を示すか、一方が水素原子を示し、他方がアミノ基の保護基を示すか、又はＲＡ１ａ及びＲＡ１ｂは互いに結合してアミノ基の窒素原子と共に環を形成する環状保護基を示し、かつ前記保護基は重金属触媒を使用することなく脱保護できる保護基であり、ＲＡ２は炭素数１〜６の直鎖状、又は炭素数３〜６の分岐状もしくは環状の２価の炭化水素基であり、ＲＡ３は炭素数１〜２０の直鎖状、又は炭素数３〜２０の分岐状もしくは環状の炭化水素基であり、ＲＡ４は炭素数２〜８のアルキレン基であり、Ｘは脱離基を表し、ｎは３〜４５０の整数である）
［工程１］下記一般式（ＩＶ）で表される化合物を、Ｍ、Ｍ＋Ｈ−、ＲＸ−Ｍ＋、[ＲＹ]・−Ｍ＋、及びＲＺＯ−Ｍ＋から選択されるアルカリ金属又はアルカリ金属化合物（式中、Ｍはアルカリ金属を表し、ＲＸは炭素数１〜２０のアルキル基、又は炭素数７〜２０のアリールアルキル基を表し、ＲＹは置換基を有していてもよい芳香族化合物を表し、ＲＺは炭素数１〜６のアルキル基を表す）と反応させることにより、下記一般式（Ｖ）で表される化合物を得る工程；
ＲＡ３Ｏ（ＲＡ４Ｏ）ｋＨ （ＩＶ）
（一般式（ＩＶ）中、ＲＡ３及びＲＡ４は前記一般式（ＩＩ）及び（ＩＩＩ）について定義したとおりであって、前記一般式（ＩＩ）及び（ＩＩＩ）のＲＡ３及びＲＡ４と同一であり、ｋは２〜５の整数を表す）
ＲＡ３Ｏ（ＲＡ４Ｏ）ｋ−１ＲＡ４Ｏ−Ｍ＋ （Ｖ）
（一般式（Ｖ）中、ＲＡ３、ＲＡ４、及びｋは、前記一般式（ＩＶ）について定義したとおりであって、前記一般式（ＩＶ）のＲＡ３、ＲＡ４、及びｋと同一であり、Ｍは前記アルカリ金属又はアルカリ金属化合物について定義したとおりである）
［工程２］前記一般式（Ｖ）で表される化合物を、重合溶媒中で、アルキレンオキシドと反応させることにより、下記一般式（ＶＩ）で表される化合物を得る工程；
ＲＡ３Ｏ（ＲＡ４Ｏ）ｎ−１ＲＡ４Ｏ−Ｍ＋    （ＶＩ）
（一般式（ＶＩ）中、ＲＡ３、ＲＡ４及びｎは、前記一般式（ＩＩ）及び（ＩＩＩ）について定義したとおりであって、前記一般式（ＩＩ）及び（ＩＩＩ）のＲＡ３、ＲＡ４及びｎと同一であり、Ｍは前記アルカリ金属又はアルカリ金属化合物について定義したとおりである）
［工程３］前記一般式（ＶＩ）で表される化合物を、前記一般式（Ｉ）で表される求電子剤と反応させることにより、前記一般式（ＩＩ）で表される化合物を得る工程；及び
［工程４］前記一般式（ＩＩ）で表される化合物を、重金属触媒を用いることなく脱保護し、前記一般式（ＩＩＩ）で表される化合物を得る工程。
【発明の効果】
【００１５】
本発明によれば、医薬品や化粧品等の分野で用いられるブロック共重合体の原料として有用な、アミノ基含有ポリエチレングリコール誘導体の製造方法が提供される。本発明の製造方法を用いることにより、重合速度を低下させる原因である重合開始剤原料アルコールの実質的な存在なしに重合が可能となり、従来よりも温和な条件でアルキレンオキシドの重合を行うことができるとともに、微量の水分に起因するジオールポリマー等の不純物の生成を抑制して、簡便な工程で、高純度かつ狭分散のポリアルキレングリコール誘導体を製造することができる。また、この方法が精製工程も含む場合は、ポリアルキレングリコール誘導体の精製及び取り出しの際に凍結乾燥が不要のため、工業的な規模でポリアルキレングリコール誘導体を製造することができ、設備や工程の簡略化を実現することができるといったさらなる利点を有する。また、アミノ基が保護された求電子剤を用いることにより、重金属を用いた還元法を使わなくてすみ、それに伴う副生成物の混入を防ぐことができるため、医薬品において避けるべき重金属不純物と副生成物の混入というリスクを低減することが可能となる。さらに、本発明に係る製造方法により製造されたポリアルキレングリコール誘導体は、重合時に重合開始剤が系内に均一に溶解しているため狭分散性であり、ドラッグデリバリーシステムの分野において有用な親水性セグメントと疎水性セグメントから形成されるブロック共重合体へと誘導する際に、非常に有利に用いることができる。
【発明を実施するための形態】
【００１６】
本発明は、一実施形態によれば、下記一般式（ＩＩＩ）で表される末端にアミノ基を有するポリアルキレングリコール誘導体の製造方法であって、下記に示す［工程２］、［工程３］、及び［工程４］を含む方法である。また本発明は、好ましい実施形態によれば、下記一般式（ＩＩＩ）で表される末端にアミノ基を有するポリアルキレングリコール誘導体の製造方法であって、下記に示す［工程１］〜［工程４］を順次経る方法である。
【００１７】
［工程１］下記一般式（ＩＶ）で表される化合物を、Ｍ、Ｍ＋Ｈ−、ＲＸ−Ｍ＋、［ＲＹ］・−Ｍ＋、及びＲＺＯ−Ｍ＋から選択されるアルカリ金属又はアルカリ金属化合物（式中、Ｍはアルカリ金属を表し、Ｒｘは炭素数１〜２０のアルキル基、又は炭素数７〜２０のアリールアルキル基を表し、ＲＹは置換基を有していてもよい芳香族化合物を表し、ＲＺは炭素数１〜６のアルキル基を表す）と反応させることにより、下記一般式（Ｖ）で表される化合物を得る工程;
［工程２］前記一般式（Ｖ）で表される化合物を、重合溶媒中で、アルキレンオキシドと反応させることにより、下記一般式（ＶＩ）で表される化合物を得る工程；
［工程３］前記一般式（ＶＩ）で表される化合物を、下記一般式（Ｉ）で表される求電子剤と反応させることにより、下記一般式（ＩＩ）で表される化合物を得る工程；及び
［工程４］前記一般式（ＩＩ）で表される化合物を、重金属触媒を用いることなく脱保護し、下記一般式（ＩＩＩ）で表される化合物を得る工程。
【００１８】
【化３】
0006460937.tif 000004
【００１９】
上記一般式（Ｉ）及び（ＩＩ）中、ＲＡ１ａ及びＲＡ１ｂは互いに独立にアミノ基の保護基を示すか、一方が水素原子を示し、他方がアミノ基の保護基を示すか、又はＲＡ１ａ及びＲＡ１ｂは互いに結合してアミノ基の窒素原子と共に環を形成する環状保護基を示し、かつ前記保護基は重金属触媒を使用することなく脱保護できる保護基である。ＲＡ１ａ及びＲＡ１ｂの具体例は後述の［工程３］の説明中に記載するとおりである。
【００２０】
上記一般式（Ｉ）〜（ＩＩＩ）中、ＲＡ２は炭素数１〜６の直鎖状、又は炭素数３〜６の分岐状もしくは環状の２価の炭化水素基である。ＲＡ２の具体例としては、メチル基、エチル基、ｎ−プロピル基、イソプロピル基、ｎ−ブチル基、イソブチル基、ｔｅｒｔ−ブチル基、ｎ−ペンチル基、ｎ−ヘキシル基、シクロプロピル基、シクロブチル基、シクロペンチル基、シクロヘキシル基のそれぞれから、水素原子が一つ脱離した基などが挙げられ、好ましくはエチル基、ｎ−プロピル基のそれぞれから、水素原子が一つ脱離した基が挙げられる。
【００２１】
上記一般式（ＩＩ）〜（ＶＩ）中、ＲＡ３は炭素数１〜２０の直鎖状、又は炭素数３〜２０の分岐状もしくは環状の炭化水素基である。ＲＡ３の具体例としては、メチル基、エチル基、ｎ−プロピル基、イソプロピル基、ｎ−ブチル基、イソブチル基、ｔｅｒｔ−ブチル基、ペンチル基、シクロペンチル基、ヘキシル基、シクロヘキシル基、オクチル基、デシル基、ドデシル基、フェニル基、０−トリル基、ｍ−トリル基、ｐ−トリル基、２，３−キシリル基、２，４−キシリル基、２，５−キシリル基、２，６−キシリル基、３，４−キシリル基、３，５−キシリル基、メシチル基、ビニル基、アリル基等が挙げられ、好ましくはメチル基、エチル基が挙げられる。
【００２２】
上記一般式（ＩＩ）〜（ＶＩ）中、ＲＡ４は炭素数２〜８のアルキレン基である。中でも、炭素数２〜３のアルキレン基が好ましい。即ち、エチレン基又はプロピレン基が好ましい。（ＲＡ４Ｏ）ｎは１種のオキシアルキレン基、例えばオキシエチレン基、又はオキシプロピレン基のみで構成されていてもよいし、二種以上のオキシアルキレン基が混在していてもよい。２種以上のオキシアルキレン基が混在している場合、（ＲＡ４Ｏ）ｎは２種以上の異なるオキシアルキレン基がランダム重合したものであってもよいし、ブロック重合したものであってもよい。
【００２３】
上記一般式（Ｉ）中、Ｘは脱離基を表す。Ｘの脱離基の具体例としては、Ｃｌ、Ｂｒ、Ｉ、トリフルオロメタンスルホナート（以下ＴｆＯと記す）、ｐ−トルエンスルホナート（以下ＴｓＯと記す）、メタンスルホナート（以下ＭｓＯと記す）などが挙げられるが、これらに限定はされない。
【００２４】
上記一般式（ＩＩ）、（ＩＩＩ）及び（ＶＩ）中、ｎは３〜４５０の整数である。好ましくはｎ＝１０〜４００、さらに好ましくはｎ＝２０〜３５０である。
【００２５】
上記一般式（ＩＶ）及び（Ｖ）中、ｋ＝２〜５である。一般式（Ｖ）における（ＲＡ４Ｏ）の繰り返し単位は重合溶媒への溶解性を高めるという効果を有しており、その観点からするとｋは２以上であることが好ましい。また、前記一般式（ＩＶ）で表される化合物を、高純度で、かつ蒸留できる沸点とすることを考えると、ｋ＝２〜４とすることが好ましい。
【００２６】
上記一般式（Ｖ）及び（ＶＩ）中、Ｍはアルカリ金属である。Ｍのアルカリ金属の具体例としてはリチウム、ナトリウム、カリウム、セシウム、ナトリウム−カリウム合金等を挙げることができる。
【００２７】
以下の実施形態の説明においては、時系列に沿って、[工程１]〜[工程４]の順に説明する。
【００２８】
［工程１］では、前記一般式（ＩＶ）で表される化合物を、アルカリ金属又はアルカリ金属化合物と反応させることにより、下記一般式（Ｖ）で表される化合物を合成する。
ＲＡ３Ｏ（ＲＡ４Ｏ）ｋＨ （ＩＶ）
ＲＡ３Ｏ（ＲＡ４Ｏ）ｋ−１ＲＡ４Ｏ−Ｍ＋ （Ｖ）
【００２９】
［工程１］において、一般式（ＩＶ）で表される化合物と反応させるアルカリ金属又はアルカリ金属化合物とは、Ｍで表されるアルカリ金属、Ｍ＋Ｈ−で表されるアルカリ金属の水素化物、ＲＸ−Ｍ＋、［ＲＹ］・−Ｍ＋で表される有機アルカリ金属（ＲＸは炭素数１〜２０のアルキル基、又は炭素数７〜２０のアリールアルキル基を表し、ＲＹは置換基を有していてもよい芳香族化合物を表す）、及びＲＺＯ−Ｍ＋で表される１価アルコールのアルカリ金属塩（ＲＺは、炭素数１〜６のアルキル基を表す）からなる群より選択される物質をいうものとする。
【００３０】
Ｍのアルカリ金属の具体例としては、リチウム、ナトリウム、カリウム、セシウム、ナトリウム−カリウム合金等を挙げることができる。Ｍ＋Ｈ−の具体例としては、水素化ナトリウム、水素化カリウム等を挙げることができる。ＲＸ−Ｍ＋の具体例としては、エチルリチウム、エチルナトリウム、ｎ−ブチルリチウム、ｓｅｃ−ブチルリチウム、ｔｅｒｔ−ブチルリチウム、１，１−ジフェニルヘキシルリチウム、１，１−ジフェニル−３−メチルペンチルリチウム、１，１−ジフェニルメチルカリウム、クミルナトリウム、クミルカリウム、クミルセシウム等を挙げることができる。[ＲＹ]・−Ｍ＋の具体例としては、リチウムナフタレニド、ナトリウムナフタレニド、カリウムナフタレニド、アントラセンリチウム、アントラセンナトリウム、アントラセンカリウム、ビフェニルナトリウム、ナトリウム２−フェニルナフタレニド、フェナントレンナトリウム、ナトリウムアセナフチレニド、ナトリウムベンゾフェノンケチル、ナトリウム１−メチルナフタレニド、カリウム１−メチルナフタレニド、ナトリウム１−メトキシナフタレニド、カリウム１−メトキシナフタレニド等を挙げることができ、これらの化合物は１種単独で、または２種以上を混合して用いることもできる。ＲＺＯ−Ｍ＋におけるＲＺの具体例としては、メチル基、エチル基、ｎ−プロピル基、イソプロピル基、ｎ−ブチル基、ｓｅｃ−ブチル基、ｔｅｒｔ−ブチル基、ｎ−ペンチル基、イソペンチル基、ｎ−ヘキシル基等が挙げられるが、これらに限定はされない。中でも、アルカリ金属又はアルカリ金属化合物としては、副反応を抑制する観点から、ナトリウム、カリウム、水素化ナトリウム、水素化カリウムが好ましく、また反応性の高さの観点から、ナトリウムナフタレニド、カリウムナフタレニド、アントラセンナトリウム、アントラセンカリウム、ナトリウムメトキシド、カリウムメトキシド、ナトリウムエトキシド、カリウムエトキシドが好ましい。
【００３１】
［工程１］において使用されるアルカリ金属、Ｍ＋Ｈ−、ＲＸ−Ｍ＋、[ＲＹ]・−Ｍ＋、及び／又はＲＺＯ−Ｍ＋の使用量は、上記一般式（ＩＶ）で表される化合物のモル数に対し、０．５〜３．０当量、好ましくは０．８〜２．０当量、さらに好ましくは０．９〜１．０当量である。特に使用するアルカリ金属化合物が後の［工程２］で重合開始剤としても働きうる場合には、アルカリ金属化合物の使用量を１．０当量以下とする必要がある。また、例えばカリウムメトキシドのように開始剤原料アルコールと反応した後にアルコールを生成するアルカリ金属化合物を使用する場合には、［工程１］で生成するメタノールを一般式（Ｖ）で表される化合物の合成後に減圧留去する必要もあり、平衡反応により生成するカリウムメトキシドが後の［工程２］において重合開始剤として働かないようにする必要がある。
【００３２】
［工程１］において、前記一般式（Ｖ）で表される化合物を合成する際には、例えば適切な溶媒に、一般式（ＩＶ）で表される化合物とアルカリ金属又はアルカリ金属化合物とを添加し混合することにより反応させてもよいし、一般式（ＩＶ）で表される化合物中にアルカリ金属又はアルカリ金属化合物を適切な溶媒中に混合したものを滴下してもよいし、アルカリ金属又はアルカリ金属化合物を適切な溶媒中に混合したものに一般式（ＩＶ）で表される化合物を滴下してもよい。［工程１］において使用する溶媒の具体例としては、ＴＨＦや１、４−ジオキサン等のエーテル類、ベンゼン、トルエン、キシレン等の芳香族炭化水素類が例示できる。溶媒としては、金属ナトリウム等の脱水剤を用いて蒸留したものを使用することができる。溶媒の使用量は特に限定されないが、前記一般式（ＩＶ）で表される化合物の質量に対して、例えば１〜５０倍量、好ましくは２〜１０倍量、さらに好ましくは２〜５倍量である。また、［工程１］の反応は、例えば、−７８〜１５０℃の温度、好ましくは０℃〜用いた溶媒の還流温度（例えば、０℃〜ＴＨＦの還流温度である６６℃）で行う。必要に応じて反応系の冷却や加熱を行ってもよい。
【００３３】
中でも、[工程１]において使用する溶媒としては、後の［工程２］で重合溶媒として用いる溶媒と同じものを使用することが好ましい。［工程１］で合成された重合開始剤が［工程２］で使用する重合溶媒に溶解するかどうかを、［工程１］の重合開始剤合成時に予め確認することができるためである。具体的には、例えば［工程１］の反応溶媒としてＴＨＦを、アルカリ金属化合物として水素化カリウム（例えば上記一般式（ＩＶ）で表される化合物に対して１．０当量以下の水素化カリウム）を、［工程２］の重合溶媒としてＴＨＦを使用する場合、重合開始剤の重合溶媒への溶解性を以下のように確認することができる。［工程１］における反応が進行し粉末状の水素化カリウムが減少するとともに水素が発生する。このとき生成する上記一般式（Ｖ）で表される重合開始剤が、［工程１］の反応溶媒であるＴＨＦに析出せずに、また、最終的に水素化カリウムが全て反応したときに反応溶液中に塩の析出及び白濁がないかどうかを確認することで、後の［工程２］における重合開始剤の重合溶媒への溶解性を事前に確認することができる。
【００３４】
また、［工程２］で使用する重合溶媒への一般式（Ｖ）で表される重合開始剤の溶解性を予め確認する別法としては、下記方法が例示できるが、これに限定はされない。上記のように一般式（ＩＶ）で表される化合物とアルカリ金属又はアルカリ金属化合物とを反応させて一般式（Ｖ）で表される重合開始剤を合成し、その後一般式（Ｖ）で表される重合開始剤以外の溶媒や試薬を常法により除去して、一般式（Ｖ）で表される重合開始剤を取り出す。得られた一般式（Ｖ）で表される重合開始剤を、例えば２０ｗｔ％の濃度で後の［工程２］で使用する重合溶媒に溶解させ、目視により塩の析出や白濁が見られないかを確認することができる。
【００３５】
上述の通り、重合開始剤の原料である一価アルコールが水分を含んだ状態で重合開始剤を調製し、その重合開始剤を用いてアルキレンオキシドとの重合を行うと、ジオールポリマーが副生する。ジオールポリマーは目的物から分離することが極めて難しく、また、ジオールポリマーやそれ由来の不純物を含むポリマーをそのまま使用すると、ポリマーミセル化剤の目的の性能が得られなくなる可能性が高い。そのため、後の［工程２］において重合反応を行う際には、一般式（Ｖ）で表される化合物（重合開始剤）を溶解させた反応系の水分を極力低く抑えることが好ましい。これに関して、一般式（Ｖ）で表される化合物の前駆体である前記一般式（ＩＶ）で表される化合物は、例えば、ＲＡ３＝ＣＨ３、ＲＡ４＝ＣＨ２ＣＨ２、ｋ＝２の場合、沸点が１９４℃と高く、水との沸点差が十分にあるため、減圧乾燥を行うことにより水を分離することが可能である。そのため、［工程１］における一般式（ＩＶ）で表される化合物とアルカリ金属又はアルカリ金属化合物との反応前には、前記一般式（ＩＶ）で表される化合物に対して、十分に減圧乾燥を行った後に蒸留を行うことが好ましい。その場合、蒸留後の一般式（ＩＶ）で表される化合物の含水率は、例えば５０ｐｐｍ以下、好ましくは１０ｐｐｍ以下、さらに好ましくは５ｐｐｍ以下となるようにする。このように重合開始剤の原料である一般式（ＩＶ）で表される化合物を水分を極力含まない状態とすることにより、得られた重合開始剤を用いて重合反応を行う際に、ジオールポリマーの副生をより良く抑えることができる。
【００３６】
なお、［工程１］で使用した一般式（ＩＶ）で表される原料アルコールの物質量と［工程１］終了後の反応溶液の全体の重さから、［工程１］終了後の反応溶液（重合開始剤合成後の反応溶液）中の、重合開始剤として働きうる物質の濃度（ｍｍｏｌ／ｇ）を求めることができる。すなわち、［工程１］終了後の反応溶液中の、重合開始剤として働きうる物質の濃度は、「使用した原料アルコール（ＩＶ）の物質量（ｍｍｏｌ）／［工程１］終了後の反応溶液全体の重さ（ｇ）」で求めることができる。［工程１］終了後の反応溶液中に一般式（ＩＶ）で表される原料アルコールが残っている場合には、その原料アルコールも重合開始剤として働くためである。（次工程２における反応は平衡反応であるため、一般式（Ｖ）で表される化合物が重合開始剤として反応し生成したポリマー末端アルコキシドが原料アルコール（ＩＶ）のプロトンを引き抜き、アルコキシド（重合開始剤）として働かせる。）ただし後述のように、［工程１］の終了後の反応溶液中の原料アルコール残量はできるだけ少ないことが望ましい。［工程１］の終了後の反応溶液は、そのまま後の［工程２］における重合開始剤溶液として用いることができる。
【００３７】
従来、一般的に用いられている重合開始剤は、ＴＨＦなどの重合溶媒に単独では溶解しないことが多い。例えば、アルキレンオキシドの重合をＴＨＦ中で行う場合、重合末端をメチル基にしたい時に従来から一般的に用いられる重合開始剤のＣＨ３Ｏ−Ｍ＋（Ｍはアルカリ金属）は、ＴＨＦに単独では溶解しない。そのため、重合開始剤を重合溶媒に溶解させ、均一な重合を行うためには、開始剤原料アルコールであるメタノールを過剰量用いる必要がある。しかし、これらのアルコールが反応系中に過剰に存在すると、重合速度の低下が避けられず、重合速度を上げるためには高温や高圧などの厳しい反応条件が必要となる場合がある。これに対し、本発明の製造方法において重合開始剤として用いられる一般式（Ｖ）で表される化合物はＴＨＦ等の重合溶媒に易溶であり、開始剤原料アルコールの存在を必要としないため、温和な条件下での重合が可能である。
【００３８】
このように、次の［工程２］において温和な条件で十分な重合速度を得るためには、［工程１］において、開始剤原料アルコール残量が少ない状態の重合開始剤を合成することが好ましい。具体的には、一般式（ＩＶ）で表される開始剤原料アルコールから一般式（Ｖ）で表される重合開始剤を合成した後の、一般式（Ｖ）で表される重合開始剤と一般式（ＩＶ）で表される原料アルコールの物質量比率が、１００：０〜８０：２０（ｍｏｌ％）であることが好ましく、さらに好ましくは１００：０〜９０：１０（ｍｏｌ％）となるように反応させる。そのためには、［工程１］を、アルカリ金属又はアルカリ金属化合物の使用モル数が一般式（ＩＶ）で表される化合物の０．８〜１．５、好ましくは０．９〜１．０となるような条件で行うことが好ましい。すなわち、[工程１]においては、開始剤原料アルコール残量が少ない反応物を得ることが好ましい。
【００３９】
また、上述の一般式（Ｖ）で表される重合開始剤を合成した後に、一般式（ＩＶ）で表される開始剤原料アルコールを反応系から減圧留去することも可能である。その場合、［工程１］の終了後の一般式（Ｖ）で表される重合開始剤と一般式（ＩＶ）で表される開始剤原料アルコールの物質量比率が１００：０〜９８：２（ｍｏｌ％）となるまで原料アルコールを除去することが好ましく、さらに好ましくは１００：０〜９９：１（ｍｏｌ％）となるまで原料アルコールを除去する。原料アルコール残量を少なくすることで次の［工程２］における重合速度をより高めることができる。
【００４０】
本発明の製造方法においては、上述の通り、重合開始剤の重合溶媒への溶解度向上要因であり、一方重合速度低下要因でもある、一般式（ＩＶ）で表される開始剤原料アルコール化合物が残っておらずとも、重合開始剤である一般式（Ｖ）で表される化合物を重合溶媒に溶解することができる。その役割を果たす構造が一般式（Ｖ）中の（ＲＡ４Ｏ）の繰り返し単位であり、上記構造を有することで重合開始剤と重合溶媒との相溶性が高まり、開始剤原料アルコールの実質的な存在なしに、重合開始剤を重合溶媒に溶解させることが出来る。その結果、均一な系での重合が可能となり、温和な条件での狭分散ポリアルキレングリコール誘導体の製造が可能となる。
【００４１】
［工程２］では、一般式（Ｖ）で表される化合物（重合開始剤）を、重合溶媒中で、アルキレンオキシドと反応させ、下記一般式（ＶＩ）で表される化合物を合成する。
ＲＡ３Ｏ（ＲＡ４Ｏ）ｎ−１ＲＡ４Ｏ−Ｍ＋    （ＶＩ）
【００４２】
［工程２］では、好ましくは一般式（Ｖ）で表される化合物を重合溶媒中に完全に溶解させた後、アルキレンオキシドと反応させる。上記のように、一般式（Ｖ）で表される化合物は、その原料アルコールである一般式（ＩＶ）で表される化合物が実質的に存在しなくとも重合溶媒に易溶である。一般式（Ｖ）で表される化合物が重合溶媒中に完全に溶解できたことは、例えば目視により重合溶媒中に塩の析出や白濁が見られないことで確認することができる。この際、一般式（Ｖ）で表される化合物の質量に対する重合溶媒の質量が１０倍量以下（かつ１倍量以上）の状態で、塩の析出や白濁が見られないことが望ましい。すなわち、一般式（Ｖ）で表される化合物を含む重合溶媒溶液中の一般式（Ｖ）で表される化合物の濃度としては、９．１重量％以上（かつ５０重量％以下）の状態で、塩の析出や白濁が見られないことが望ましい。上記のように一般式（Ｖ）で表される化合物が重合溶媒中に完全に溶解できたことを確認した後は、確認時の濃度のまま一般式（Ｖ）で表される化合物を含む重合溶媒溶液を重合反応に使用してもよいし、更に重合溶媒を加えて希釈した状態で重合反応に使用してもよい。なお、重合溶媒の量は、重合反応開始時において、使用するアルキレンオキシドの質量に対して、例えば１〜５０倍量、好ましくは２〜２５倍量となるように調整されればよい。
【００４３】
また、上記のように、原料アルコールの存在は重合速度の低下要因となるため、［工程２］では、原料アルコールが少ない状態で重合開始剤を用いることが好ましい。例えば、 [工程１］で得られた、好ましくは１００：０〜８０：２０の物質量比率で一般式（Ｖ）で表される重合開始剤と一般式（ＩＶ）で表される原料アルコールとを含む反応混合物を、そのまま、重合溶媒に溶解させて用いることが好ましい。
【００４４】
［工程２］で使用する重合溶媒としては、重合開始剤との相溶性が高いという観点から、炭素数４〜１０の環状エーテル化合物や直鎖状、もしくは分岐状のエーテル化合物が好ましく用いられる。環状エーテル化合物の具体例としては、フラン、２，３−ジヒドロフラン、２，５−ジヒドロフラン、２，３−ジメチルフラン、２，５−ジメチルフラン、テトラヒドロフラン（ＴＨＦ）、２−メチルテトラヒドロフラン、３−メチルテトラヒドロフラン、２，５−ジメチルテトラヒドロフラン、１，２−メチレンジオキシベンゼン、１，３−ジオキソラン、２−メチル−１,３−ジオキソラン、４−メチル−１,３−ジオキソラン、２，２−ジメチル−１,３−ジオキソラン、３，４−ジヒドロ−２Ｈ−ピラン、テトラヒドロピラン、１，３−ジオキサン、１，４−ジオキサン、２，４−ジメチル−１，３−ジオキサン、１，４−ベンゾジオキサン、１，３，５−トリオキサン、オキセパン等が例示できるが、これらに限定はされない。直鎖状、もしくは分岐状のエーテル化合物の具体例としては、モノエチレングリコールジメチルエーテル、ジエチレングリコールジメチルエーテル、トリエチレングリコールジメチルエーテル等が例示できるが、これらに限定はされない。特にＴＨＦが好ましく用いられる。また、エーテル化合物以外の有機溶媒を使用することも可能であり、その具体例としてはベンゼン、トルエン、キシレン等の芳香族炭化水素類等が例示出来るが、これらに限定はされない。用いる有機溶媒は、単体溶剤でも良いし、二種以上を組み合わせて用いても良く、組み合わせる場合の、化合物の組み合わせ、並びにその混合比は限定されない。
【００４５】
重合反応に使用する重合溶媒の量は特に限定されないが、使用するアルキレンオキシドの質量に対して、例えば１〜５０倍量、好ましくは２〜３０倍量、さらに好ましくは３〜２０倍量である。重合溶媒は、金属ナトリウム等の脱水剤を用いて蒸留したものを使用することが好ましい。重合溶媒の含水率は、例えば５０ｐｐｍ以下、好ましくは１０ｐｐｍ以下、さらに好ましくは５ｐｐｍ以下である。
【００４６】
使用するアルキレンオキシドの具体例としては、エチレンオキシド、プロピレンオキシド、ブチレンオキシド等が挙げられる。中でも、重合しやすいエチレンオキシド、プロピレンオキシドが好ましい。重合反応に使用する一般式（Ｖ）で表される化合物とアルキレンオキシドとの使用量比としては、特に限定されないが、一般式（Ｖ）で表される化合物：アルキレンオキシドの物質量比として、例えば１：１〜１：４４８、好ましくは１：１０〜１：４００である。
【００４７】
［工程２］では、一般式（Ｖ）で表される化合物を重合溶媒に溶解させた反応系にアルキレンオキシドを一括添加しても良いし、アルキレンオキシドを重合溶媒に溶解させた溶液を上記の反応系に滴下しても良い。重合反応は、例えば３０〜６０℃の温度で実施し、好ましくは４０〜６０℃、さらに好ましくは４５〜６０℃の温度で実施する。重合反応時の圧力は、例えば１．０ＭＰａ以下、好ましくは０．５ＭＰａ以下である。重合反応の進行度はＧＰＣで追跡し、アルキレンオキシドの転化率に変化がなくなった時点を終点とすることができる。本発明で重合開始剤として用いる一般式（Ｖ）で表される化合物は、上記のように重合溶媒に易溶であり、開始剤原料アルコールの存在を必要としないため、重合に際しては高温や高圧などの厳しい反応条件を必要とせず、温和な条件下での重合が可能である。上記のように、一般式（Ｖ）で表される重合開始剤を用いることにより、温和な条件下で一般式（ＶＩ）で表されるポリアルキレングリコール誘導体を得ることができる。よって、本発明は一般式（Ｖ）で表される重合開始剤を用いる（好ましくは［工程１］及び［工程２］を含む）、一般式（ＶＩ）で表されるポリアルキレングリコール誘導体の製造方法にも関する。
【００４８】
［工程３］では、前の[工程２]で得られた一般式（ＶＩ）で表される化合物を、下記一般式（Ｉ）で表される求電子剤と反応させ、一般式（ＩＩ）で表される化合物を合成する。
【００４９】
【化４】
0006460937.tif 000005
【００５０】
好ましくは、［工程３］では、［工程２］で得られた一般式（ＶＩ）で表される化合物を、精製することなく、そのまま一般式（Ｉ）で表される求電子剤との反応に使用する。このことにより、分離精製工程の簡略化に伴うコスト抑制が実現するだけでなく、精製作業に伴う収率の低下（ポリマーの製造設備への付着や貧溶媒への溶解などによる収率の低下）を抑えられるといった利点をもたらす。
【００５１】
すなわち、［工程３］では、一般式（ＶＩ）で表される化合物を含む［工程２］終了後の反応液をそのまま使用しても良いし、濃縮して使用することも可能である。反応液を濃縮する場合、一般式（ＶＩ）で表される化合物の濃度が、例えば１０〜５０質量％、好ましくは１５〜４５重量％、さらに好ましくは２０〜４０質量％となるまで濃縮する。［工程３］の反応では、［工程２］終了後の反応液もしくはその濃縮液中に一般式（Ｉ）で表される求電子剤を添加して反応させることが好ましい。一般式（Ｉ）で表される求電子剤の反応系への添加方法としては、反応系に一括添加しても良いし、適切な溶媒に一般式（Ｉ）で表される求電子剤を溶解させた溶液を反応系に滴下しても良い。この際に使用する溶媒としては、例えば、[工程２]で重合溶媒として例示した溶媒と同じ溶媒が挙げられる。この反応に使用する一般式（Ｉ）で表される求電子剤の量は、一般式（ＶＩ）で表される化合物のモル数に対して、例えば１〜２０当量であり、好ましくは１〜５当量、さらに好ましくは１〜３当量である。
【００５２】
［工程３］の反応は、触媒なしに進行するが、さらに反応を加速するために塩基性化合物を反応系に添加することができる。その場合、用いられる塩基性化合物としては、水酸化カリウム、水酸化ナトリウム、カリウムｔｅｒｔ−ブトキシドなどが挙げられるがこれらに限定はされない。塩基性化合物の添加量は、一般式（ＶＩ）で表される化合物のモル数に対して、例えば１〜１０当量、好ましくは１〜５当量、さらに好ましくは１〜２当量である。
【００５３】
［工程３］の反応は、例えば３０〜６０℃、好ましくは３０〜５０℃、さらに好ましくは３０〜４５℃の温度で実施することができる。反応はＮＭＲによって追跡し、転化率に変化がなくなった時点を終点とすることができる。
【００５４】
［工程３］では、上記のように、一般式（ＶＩ）で表される化合物との反応に、一般式（Ｉ）で表される求電子剤（本明細書中、「求電子剤（Ｉ）」と称することがある）を使用する。［工程３］では、求電子剤として一般式（Ｉ）で表される化合物を使用するために、比較的少量の求電子剤を使うだけで、一般式（ＶＩ）で表される化合物の求核反応が完結できるという利点がある。一方で、従来のように、求電子剤としてアクリロニトリルを使用する場合では、一般式（ＶＩ）で表される化合物の求核反応を１００％進行させるために、大過剰量の求電子剤が必要となる場合があり、ポリアクリロニトリルが副生する可能性があるが、本発明の方法ではこのような副生成物は発生しない。
【００５５】
［工程３］で使用する求電子剤（Ｉ）は、上記のとおり、重金属触媒を使用することなく脱保護できる保護基でアミノ基が保護されている。求電子剤（Ｉ）は、一般式（Ｉ）中のＲＡ１ａ及びＲＡ１ｂで表される保護基の種類によって、例えば、以下の好ましい求電子剤（Ｉ−Ｉ）〜（Ｉ−ＩＶ）に分類して例示することができるが、これらに限定されるものではない。
【００５６】
求電子剤（Ｉ−Ｉ）は、上記一般式（Ｉ）中のＲＡ１ａ及びＲＡ１ｂが互いに独立にアミノ基の保護基を示す場合か、又は、一方が水素原子、他方がアミノ基の保護基を示す場合であって、ＲＡ１ａ及び／又はＲＡ１ｂが、Ｓｉ（Ｒ１）３で表される構造の保護基（トリアルキルシリル基）である場合の求電子剤である。
【００５７】
上記のＳｉ（Ｒ１）３で表される構造中、Ｒ１は独立して炭素数１〜６の直鎖状、又は炭素数３〜６の分岐状もしくは環状の１価の炭化水素基である。或いは、Ｒ１は互いに結合してこれらが結合するケイ素原子と共に３〜６員環を形成していてもよい。Ｒ１の具体例としては、例えば、メチル基、エチル基、ｎ−プロピル基、イソプロピル基、ｎ−ブチル基、イソブチル基、ｔｅｒｔ−ブチル基、ｎ−ペンチル基、ｎ−ヘキシル基、シクロプロピル基、シクロブチル基、シクロペンチル基、シクロヘキシル基が挙げられる。また、Ｒ１が互いに結合してケイ素原子と共に環を形成する場合はこれらの基から水素原子が一つ脱離した基が挙げられる。
Ｓｉ（Ｒ１）３で表される構造の保護基の好ましい具体例としては、例えば、トリメチルシリル基、トリエチルシリル基、ｔｅｒｔ−ブチルジメチルシリル基等が挙げられるが、これらに限定はされない。
【００５８】
求電子剤（Ｉ−ＩＩ）は、上記一般式（Ｉ）中のＲＡ１ａ及びＲＡ１ｂが互いに独立にアミノ基の保護基を示す場合か、又は、一方が水素原子、他方がアミノ基の保護基を示す場合であって、ＲＡ１ａ及び／又はＲＡ１ｂが、ＲＡ６ＯＣＯで表される構造の保護基である場合の求電子剤である。
【００５９】
上記のＲＡ６ＯＣＯで表される構造中、ＲＡ６は炭素数１〜２０の１価の炭化水素の残基であり、該残基はハロゲン原子、酸素原子、窒素原子、イオウ原子、ケイ素原子、リン原子又はホウ素原子を含んでいてもよい。
ＲＡ６ＯＣＯの構造で示される保護基の具体例としては、メチルオキシカルボニル基、エチルオキシカルボニル基、イソブチルオキシカルボニル基、ｔｅｒｔ−ブチルオキシカルボニル基、ｔｅｒｔ−アミルオキシカルボニル基、２，２，２−トリクロロエチルオキシカルボニル基、２−トリメチルシリルエチルオキシカルボニル基、フェニルエチルオキシカルボニル基、１−(１−アダマンチル)−１−メチルエチルオキシカルボニル基、１，１−ジメチル−２−ハロエチルオキシカルボニル基、１，１−ジメチル−２，２−ジブロモエチルオキシカルボニル基、１，１−ジメチル−２，２，２−トリクロロエチルオキシカルボニル基、１−メチル−１−(４−ビフェニルイル)エチルオキシカルボニル基、１−(３，５−ジ−ｔ−ブチルフェニル)−１−メチルエチルオキシカルボニル基、２−(２'−ピリジル)エチルオキシカルボニル基、２−(４'−ピリジル)エチルオキシカルボニル基、２−(Ｎ，Ｎ−ジシクロヘキシルカルボキシアミド)エチルオキシカルボニル基、１−アダマンチルオキシカルボニル基、ビニルオキシカルボニル基、アリルオキシカルボニル基、１−イソプロピルアリルオキシカルボニル基、シンナミルオキシカルボニル基、４−ニトロシンナミルオキシカルボニル基、８−キノリルオキシカルボニル基、Ｎ−ヒドロキシピペリジニルオキシカルボニル基、アルキルジチオカルボニル基、ベンジルオキシカルボニル基、ｐ−メトキシベンジルオキシカルボニル基、ｐ−ニトロベンジルオキシカルボニル基、ｐ−ブロモベンジルオキシカルボニル基、ｐ−クロロベンジルオキシカルボニル基、２，４−ジクロロベンジルオキシカルボニル基、４−メチルスルフィニルベンジルオキシカルボニル基、９−アントリルメチルオキシカルボニル基、ジフェニルメチルオキシカルボニル基、９−フルオレニルメチルオキシカルボニル基、９−(２，７−ジブロモ)フルオレニルメチルオキシカルボニル基、２，７−ジ−ｔ−ブチル−[９−(１０，１０−ジオキソ−チオキサンチル)]メチルオキシカルボニル基、４−メトキシフェナシルオキシカルボニル基、２−メチルチオエチルオキシカルボニル基、２−メチルスルホニルエチルオキシカルボニル基、２−(ｐ−トルエンスルホニル)エチルオキシカルボニル基、[２−(１，３−ジチアニル)]メチルオキシカルボニル基、４−メチルチオフェニルオキシカルボニル基、２，４−ジメチルチオフェニルオキシカルボニル基、２−ホスホニオエチルオキシカルボニル基、２−トリフェニルホスホニオイソプロピルオキシカルボニル基、１，１−ジメチル−２−シアノエチルオキシカルボニル基、ｍ−クロロ−ｐ−アシロキシベンジルオキシカルボニル基、ｐ−(ジヒドロキシボリル)ベンジルオキシカルボニル基、５−ベンゾイソオキサゾリルメチルオキシカルボニル基、２−(トリフルオロメチル)−６−クロモニルメチルオキシカルボニル基、フェニルオキシカルボニル基、ｍ−ニトロフェニルオキシカルボニル基、３，５−ジメトキシベンジルオキシカルボニル基、ｏ−ニトロベンジルオキシカルボニル基、３，４−ジメトキシ−６−ニトロベンジルオキシカルボニル基やフェニル(ｏ−ニトロフェニル)メチルオキシカルボニル基等が例示できる。中でも、ｔｅｒｔ−ブチルオキシカルボニル���、２，２，２−トリクロロエチルオキシカルボニル基、アリルオキシカルボニル基、ベンジルオキシカルボニル基、９−フルオレニルメチルオキシカルボニル基が好ましい。
【００６０】
求電子剤（Ｉ−ＩＩＩ）は、上記一般式（Ｉ）中のＲＡ１ａ及びＲＡ１ｂが互いに結合してアミノ基の窒素原子と共に環を形成する環状保護基である場合の求電子剤である。
このような求電子剤（Ｉ−ＩＩＩ）における環状保護基としては、Ｎ−フタロイル基、Ｎ−テトラクロロフタロイル基、Ｎ−４−ニトロフタロイル基、Ｎ−ジチアスクシロイル基、Ｎ−２，３−ジフェニルマレオイル基、Ｎ−２，５−ジメチルピロリル基、Ｎ−２，５−ビス（トリイソプロピルシロキシ）ピロリル基、Ｎ−１，１，３，３−テトラメチル−１，３−ジシライソインドイル基、３，５−ジニトロ−４−ピリドニル基や１，３，５−ジオキサジニル基、２，２，５，５−テトラメチル−２，５−ジシラ−１−アザシクロペンタン等が例示できるが、これらに限定はされない。中でも、Ｎ−フタロイル基が好ましい。
【００６１】
求電子剤（Ｉ−ＩＶ）は、ＲＡ１ａ及び／又はＲＡ１ｂが、上記求電子剤（Ｉ−Ｉ）の保護基（Ｓｉ（Ｒ１）３で表される構造の保護基）、上記求電子剤（Ｉ−ＩＩ）の保護基（ＲＡ６ＯＣＯで表される構造の保護基）、及び上記求電子剤（Ｉ−ＩＩＩ）の保護基（ＲＡ１ａ及びＲＡ１ｂが互いに結合して窒素原子と共に環を形成している環状保護基）以外の保護基である場合の求電子剤である。
このような求電子剤（Ｉ−ＩＶ）における保護基としては、ベンジル基、ｐ−メトキシベンジル基、ｐ−トルエンスルホニル基、２−ニトロベンゼンスルホニル基、（２−トリメチルシリル）エタンスルホニル基、アリル基、ピバロイル基、メトキシメチル基、ジ(４−メトキシフェニル)メチル基、５−ジベンゾスベリル基、トリニルメチル基、(４−メトキシフェニル)ジフェニルメチル基、９−フェニルフルオレニル基、[２−(トリメチルシリル)エトキシ]メチル基、Ｎ−３−アセトキシプロピル基等が例示できるが、これらの保護基に限定はされない。中でも、ベンジル基、ｐ−トルエンスルホニル基、２−ニトロベンゼンスルホニル基、アリル基が好ましい。
【００６２】
上記一般式（Ｉ）で表される求電子剤は、好ましくは上記した求電子剤（Ｉ−Ｉ）〜（Ｉ−ＩＶ）のいずれかであり、中でも下記一般式（Ｉ−Ｉ−Ｉ）で表される求電子剤がより好ましい。すなわち、一般式（Ｉ）中のＲＡ１ａ及びＲＡ１ｂが、互いに独立してトリアルキルシリル基である求電子剤がより好ましい。アミノ基の保護基がいずれもトリアルキルシリル基であるため、後の［工程４］での脱保護が容易であり、また［工程３］の塩基性の反応液中で安定であるという利点を有する。また、ＲＡ１ａ又はＲＡ１ｂとしての水素原子を有しておらず、そのため不要な反応を生じにくいという利点もある。そのため、より簡便に、かつ安定して狭分散かつ高純度なポリアルキレングリコール誘導体の製造を行うことが可能となる。
【００６３】
【化５】
0006460937.tif 000006
（上記一般式（Ｉ−Ｉ−Ｉ）中、Ｒ１は上記求電子剤（Ｉ−Ｉ）におけるＲ１と同一であり、ＲＡ２及びＸは上記一般式（Ｉ）中のＲＡ２及びＸと同一である。）
【００６４】
上記の求電子剤（Ｉ−Ｉ）〜（Ｉ−ＩＶ）は、従来公知の様々な方法で合成することができる。例えば、求電子剤（Ｉ−Ｉ）の合成方法としては、脱離基を持ったアミンに対して、シリル化剤を使いアミノ基の保護をすることが挙げられる。脱離基を持ったアミンの具体例としては、３−ブロモプロピルアミン臭化水素酸塩、３−クロロプロピルアミン塩化水素酸塩などのハロゲン化アミンが挙げられるが、これらに限定はされない。シリル化剤の具体例としては、クロロトリメチルシラン、クロロトリエチルシラン、トリフルオロメタンスルホン酸トリメチルシリル、トリフルオロメタンスルホン酸トリエチルシリル（以下ＴＥＳＯＴｆと記す）などが挙げられるが、これらに限定はされない。
【００６５】
求電子剤（Ｉ−Ｉ）合成の別法としては、アミノ基をシリル保護したアルコールを、スルホン酸ハロゲン化物と反応させることにより、末端のヒドロキシ基を脱離基に変換する方法が挙げられる。アミノ基をシリル保護したアルコールの具体例としては、３−ビス（トリメチルシリル）アミノ−１−プロパノール、３−ビス（トリエチルシリル）アミノ−１−プロパノールなどが挙げられるが、これらに限定はされない。スルホン酸ハロゲン化物の具体例としては、塩化パラトルエンスルホニル（以下ＴｓＣｌと記す）、塩化メタンスルホニル（以下ＭｓＣｌと記す）などが挙げられるが、これらに限定はされない。
【００６６】
求電子剤（Ｉ−ＩＩ）の合成方法としては、脱離基を持ったアミンに対して、カルバメート化剤を使いアミノ基の保護をすることが挙げられるが、これに限定はされない。脱離基を持ったアミンの具体例としては、３−ブロモプロピルアミン臭化水素酸塩、３−クロロプロピルアミン塩化水素酸塩などのハロゲン化アミンが挙げられるが、これらに限定はされない。カルバメート化剤の具体例としては、ジ−ｔｅｒｔ−ブチルジカルボネート、クロロギ酸ベンジル、クロロギ酸フルオレニルメチル、クロロギ酸２，２，２−トリクロロエチル、クロロギ酸アリルなどが挙げられるが、これらに限定はされない。
【００６７】
求電子剤（Ｉ−ＩＩＩ）の合成方法としては、環状酸無水物にアミノアルコールを反応させて、得られた環状イミドアルコールをスルホン酸ハロゲン化物と反応させることにより、末端のヒドロキシ基を脱離基に変換する方法が挙げられるが、これに限定はされない。環状酸無水物の具体例としては、無水フタル酸などが挙げられ、アミノアルコールの具体例としては、３−アミノ−１−プロパノールなどが挙げられ、環状イミドアルコールの具体例としては、Ｎ−（３−ヒドロキシプロピル）フタルイミドなどが挙げられるが、これらに限定はされない。スルホン酸ハロゲン化物の具体例としては、ＴｓＣｌ、ＭｓＣｌなどが挙げられるが、これらに限定はされない。
【００６８】
求電子剤（Ｉ−ＩＶ）の合成方法としては、脱離基を持ったそれぞれ対応する保護基にアミノアルコールを反応させて、得られた保護アミノアルコールをスルホン酸ハロゲン化物と反応させることにより、末端のヒドロキシ基を脱離基に変換する方法が挙げられるが、これに限定はされない。脱離基を持った保護基の具体例としては、ベンジルブロマイド、ＴｓＣｌ、２−ニトロベンゼンスルホニルクロライド、アリルブロマイドなどが挙げられ、アミノアルコールの具体例としては、３−アミノ−１−プロパノールなどが挙げられ、保護アミノアルコールの具体例としては、３−ビスベンジルアミノ−１−プロパノ−ル、３−ビス（ｐ−トルエンスルホニル）アミノ−１−プロパノ−ル、３−ビス（ニトロベンゼンスルホニル）アミノ−１−プロパノ−ル、３−ビスアリルアミノ−１−プロパノ−ルなどが挙げられるが、これらに限定はされない。
【００６９】
［工程３］の反応生成物である一般式（ＩＩ）で表される化合物は、次工程に移る前に、固体として反応系から取り出して使用することができる。その場合、［工程３］終了後の反応液をそのままで、又は濃縮後、貧溶媒に滴下して一般式（ＩＩ）で表される化合物の晶析を行うことができる。濃縮する際は、一般式（ＩＩ）で表される化合物の濃度が、例えば１０〜５０質量％、好ましくは１５〜４５質量％、さらに好ましくは２０〜４０質量％となるように調製する。また、晶析を行う前にエーテル化反応で生じた塩をろ過により反応液から除去することにより、不純物混入を防いで、純度の高い一般式（ＩＩ）で表される化合物を取り出すことができる。
【００７０】
［工程３］のエーテル化反応で生じた塩をろ過により反応溶液から除去する工程はそのまま反応溶媒で行ってもよいし、良溶媒に置換してから行ってもよい。その場合の良溶媒の具体例としては、ＴＨＦ、１、４−ジオキサンなどのエーテル類、ベンゼン、トルエン、キシレンなどの芳香族炭化水素類、酢酸エチル、酢酸ｎ−ブチル、γ−ブチロラクトン等のエステル類、アセトン、メチルエチルケトン、メチルイソブチルケトン等のケトン類、ジメチルスルホキシド（ＤＭＳＯ）、Ｎ、Ｎ−ジメチルホルムアミド（ＤＭＦ）、アセトニトリル等が例示できるが、これらに限定はされない。塩が析出しやすい溶媒を用いるとポリマー中に残存する塩を減らすことができるため、ベンゼン、トルエン、キシレン等の芳香族炭化水素類等が好ましい。これらの溶媒は、単独で用いることもできるし、一種又は二種以上を混合して用いることもできる。その場合、混合比に関しては特に限定されない。
【００７１】
［工程３］で生じたポリマーはその構造に酸素原子を多量に含むため、エーテル化反応で生じた塩をポリマー内に取り込んでしまうことがある。その場合吸着材を用いて塩を除去することができる。吸着材としては水酸化アルミニウム（例えば、協和化学工業社製「キョーワード２００」）、合成ハイドロタルサイド（例えば、協和化学工業社製「キョーワード５００」）、合成珪酸マグネシウム（例えば、協和化学工業社製「キョーワード６００」）、合成珪酸アルミニウム（例えば、協和化学工業社製「キョーワード７００」、酸化アルミニウム・酸化マグネシウム固溶体（例えば、協和化学工業社製「ＫＷ−２０００」）、富田製薬（株）製「トミタＡＤ７００ＮＳ」）等が用いられるが、塩を除去することができる性能を有するものであればこれらに限定はされない。中でもイオン捕捉能が高いことからＫＷ−２０００が好ましい。吸着剤の使用量は一般式（ＩＩ）で表される化合物の質量に対して０．０１〜１０倍量、好ましくは０．１〜８倍量、さらに好ましくは０．３〜６倍量であるが特に限定はされない。吸着剤は、上記一般式（ＶＩ）で表される化合物と、一般式（Ｉ）で表される求電子剤との反応が終了した時点で、反応液に直接投入することもできるし、反応が終了し生成したアルカリ金属塩をろ過した後に反応液に投入してもよい。投入後０．５〜６時間反応させた後、ろ過により除去を行うことができるが反応時間は特に限定されない。吸着材を用いる時の方法としてはバッチ式として反応溶液中に吸着材を添加、撹拌してもよいし、カラム式として吸着材を充填したカラム上に反応溶液を通過させてもよい。吸着処理を行う場合の溶媒の具体例としては、ＴＨＦ、１、４−ジオキサンなどのエーテル類、ベンゼン、トルエン、キシレンなどの芳香族炭化水素類、酢酸エチル、酢酸ｎ−ブチル、γ−ブチロラクトン等のエステル類、アセトン、メチルエチルケトン、メチルイソブチルケトン等のケトン類、ジメチルスルホキシド（ＤＭＳＯ）、Ｎ、Ｎ−ジメチルホルムアミド（ＤＭＦ）、アセトニトリル等が例示できるが、これらに限定はされない。塩の吸着能を高めるためにはベンゼン、トルエン、キシレン等の芳香族炭化水素類等が好ましい。これらの溶媒は、単独で用いることもできるし、一種又は二種以上を混合して用いることもできる。その場合、混合比に関しては特に限定されない。
【００７２】
なお、上記のように、［工程３］では、工程簡略化の観点から、［工程２］で得られる一般式（ＶＩ）で表される化合物を、精製することなくそのまま求電子剤（Ｉ）との反応に使用することが好ましい（精製を経ない態様）。すなわち、［工程２］の後にアニオンを残したまま求電子剤（Ｉ）を反応させることが好ましい。この場合、（ＶＩ）→（ＩＩ）というように、一般式（ＶＩ）で表される化合物から直接、一般式（ＩＩ）で表される化合物を合成する。
或いは、［工程３］では、［工程２］で得られる一般式（ＶＩ）で表される化合物を酸性化合物等により反応停止させ、これにより得られた下記一般式（ＩＸ）で表される化合物を精製して、これを求電子剤（Ｉ）と反応させることによって一般式（ＩＩ）で表される化合物を合成することもできる（精製を経る態様）。すなわち、［工程２］の後にアニオンをいったん酸等で反応停止させてから求電子剤（Ｉ）を反応させてもよい。具体的には、［工程２］終了後の反応液に酸性化合物等を添加して、一般式（ＶＩ）で表される化合物を反応停止させることによって、一般式（ＶＩ）で表される化合物を下記一般式（ＩＸ）で表される化合物へと変換する。次いで、得られた下記一般式（ＩＸ）で表される化合物を、例えば貧溶媒への滴下による晶析によって精製し、反応系から取り出す。次いで、取り出した精製後の下記一般式（ＩＸ）で表される化合物を、塩基性化合物存在下で、求電子剤（Ｉ）と反応させることにより、上記一般式（ＩＩ）で表される化合物を得ることができる。なお、この場合は、下記一般式（ＩＸ）で表される化合物が、塩基性化合物との反応によって再び一般式（ＶＩ）で表される化合物に戻された後に、求電子剤（Ｉ）と反応することとなる。すなわち、（ＶＩ）→（ＩＸ）→（ＶＩ）→（ＩＩ）というように、一般式（ＶＩ）で表される化合物から一般式（ＩＸ）で表される化合物を経由して一般式（ＩＩ）で表される化合物を合成する。
【００７３】
【化６】
0006460937.tif 000007
（一般式（ＩＸ）中、ＲＡ３、ＲＡ４、及びｎは上記一般式（ＩＩ）及び（ＩＩＩ）のＲＡ３、ＲＡ４、及びｎと同一である）
【００７４】
この精製を経る態様では、反応停止後、得られる一般式（ＩＸ）で表される化合物について、例えば１Ｈ−ＮＭＲによる分析を行い、［工程２］の重合により生成物が所望のとおりに合成できたかどうかを確認することができる。また、重合で生成した低分子化合物を貧溶媒への滴下による晶析により反応系から除去した後に求電子剤（Ｉ）との反応を行うため、低分子化合物が求電子剤（Ｉ）と反応してアミノ基を有する化合物へと変換されるのを防ぐことができる。
【００７５】
反応停止に使用される酸性化合物の具体例としては、ギ酸、酢酸、プロピオン酸、コハク酸、クエン酸、酒石酸、フマル酸、リンゴ酸、トリフルオロ酢酸等のカルボン酸類、塩酸、硫酸、硝酸、リン酸、過塩素酸などの無機酸類、ベンゼンスルホン酸、ｐ−トルエンスルホン酸等のスルホン酸類、オルガノ（株）製アンバーリストシリーズ等の固体酸等が例示できるがこれらに限定はされない。これらの酸性化合物の使用量としては、一般式（ＶＩ）で表される化合物のモル数の、例えば１〜１０当量、好ましくは１〜５当量、さらに好ましくは１〜２当量である。これらの酸性化合物は単独で用いることもできるし、一種又は二種以上を混合して用いることもできる。その場合、混合比に関しては特に限定されない。
【００７６】
またアルコールや水などのプロトン性化合物と塩基吸着材を組み合わせて反応を停止することもできる。プロトン性化合物の具体例としては、メタノール、エタノール、ｎ−プロピルアルコール、イソプロピルアルコール、ｎ−ブチルアルコール、ｓｅｃ−ブチルアルコール、ｔｅｒｔ−ブチルアルコール、水等が例示できるがこれらに限定はされない。これらのプロトン性化合物の使用量としては、一般式（ＶＩ）で表される化合物のモル数の、例えば１〜１０当量、好ましくは１〜５当量、さらに好ましくは１〜２当量である。これらのプロトン性化合物は単独で用いることもできるし、一種又は二種以上を混合して用いることもできる。その場合、混合比に関しては特に限定されない。吸着材としては上述の［工程３］に記載したような吸着材を使うことができるが特に限定はされない。吸着剤の使用量は一般式（ＶＩ）で表される化合物の質量に対して０．０１〜１０倍量、好ましくは０．０２〜１倍量、さらに好ましくは０．０３〜０．５倍量であるが特に限定はされない。
【００７７】
反応停止後、そのまま貧溶媒で晶析を行ってもよいし、良溶媒に置換してから晶析を行ってもよい。その場合の良溶媒の具体例としては、ＴＨＦ、１、４−ジオキサンなどのエーテル類、ベンゼン、トルエン、キシレンなどの芳香族炭化水素類、酢酸エチル、酢酸ｎ−ブチル、γ−ブチロラクトン等のエステル類、アセトン、メチルエチルケトン、メチルイソブチルケトン等のケトン類、ジメチルスルホキシド（ＤＭＳＯ）、Ｎ、Ｎ−ジメチルホルムアミド（ＤＭＦ）、アセトニトリル等が例示できるが、これらに限定はされない。これらの溶媒は、単独で用いることもできるし、一種又は二種以上を混合して用いることもできる。その場合、混合比に関しては特に限定されない。溶媒置換後の一般式（ＩＸ）で表される化合物の濃度は、例えば１０〜５０質量％、好ましくは１５〜４５質量％、さらに好ましくは２０〜４０質量％である。
【００７８】
貧溶媒としては、一般式（ＩＸ）で表される化合物の溶解性が低いものが用いられる。貧溶媒の具体例としては、ヘキサン、ヘプタン、オクタン、ノナン、デカン、シクロペンタン、シクロヘキサン、シクロヘプタン、シクロオクタンなどの炭化水素やジエチルエーテル、ジイソプロピルエーテル、ジ−ｎ−ブチルエーテルなどのエーテル類が好適に用いられる。貧溶媒の使用量は特に限定されないが、一般式（ＩＸ）で表される化合物の質量に対して、例えば５〜１００倍量、好ましくは５〜５０倍量、さらに好ましくは５〜２０倍量の溶媒を使用する。貧溶媒は単独で用いることもできる他、一種又は二種以上を混合して用いることもできる。また、他の溶媒と混合して使用することも可能である。混合することができる、他の溶媒としては、酢酸エチル、酢酸ｎ−ブチル、γ−ブチロラクトン等のエステル類、アセトン、メチルエチルケトン、メチルイソブチルケトン等のケトン類、ベンゼン、トルエン、キシレン、クメン等の炭化水素類、テトラヒドロフラン、ジエチルエーテル、１、４−ジオキサン等のエーテル類、メタノール、エタノール、イソプロピルアルコール、エチレングリコールモノメチルエーテル等のアルコール類、ジメチルスルホキシド（ＤＭＳＯ）、Ｎ、Ｎ−ジメチルホルムアミド（ＤＭＦ）、アセトニトリル等が例示できるがこれらに限定はされない。貧溶媒として二種以上の溶媒を混合して用いる場合、混合比に関しては特に限定されない。
【００７９】
晶析により、一般式（ＩＸ）で表される化合物の固体を析出させた後、必要に応じて固体の洗浄を行い、精製を行っても良い。洗浄に用いる溶媒は、上述と同じ貧溶媒であることが望ましいが、洗浄溶媒の使用量も含めて特に限定はされない。得られた固体を減圧下で乾燥させることにより、一般式（ＩＸ）で表される化合物を固体として取り出すことができる。上記のように、［工程１］及び［工程２］、並びに［工程２］で得られた一般式（ＶＩ）で表される化合物を酸性化合物又はプロトン性化合物で反応停止させることによって、一般式（ＩＸ）で表されるポリアルキレングリコール誘導体を得ることができる。すなわち本発明は、上記の工程を含む、一般式（ＩＸ）で表されるポリアルキレングリコール誘導体の製造方法にも関する。
【００８０】
その後の一般式（ＩＸ）で表される化合物と求電子剤（Ｉ）との反応時に使用される塩基性化合物の具体例としては、水酸化カリウム、水酸化ナトリウム、カリウムｔｅｒｔ−ブトキシドなどが挙げられるがこれらに限定はされない。塩基性化合物の添加量は、一般式（ＩＸ）で表される化合物のモル数に対して、例えば１〜１０当量、好ましくは１〜５当量、さらに好ましくは１〜２当量である。
【００８１】
一般式（ＩＸ）で表される化合物と求電子剤（Ｉ）との反応時の反応温度等の条件は、上記した精製を経ない態様における、一般式（ＶＩ）で表される化合物と求電子剤（Ｉ）との反応条件と同様である。また、一般式（ＩＸ）で表される化合物と求電子剤（Ｉ）との反応により得られる一般式（ＩＩ）で表される化合物は、次工程に移る前に固体として反応系から取り出して使用することができるが、その方法も、上記した精製を経ない態様における、一般式（ＩＩ）で表される化合物を取り出す方法と同様である。
【００８２】
［工程４］では、［工程３］で得られた上記一般式（ＩＩ）で表される化合物における保護基の脱保護を行う。この脱保護は、重金属触媒を使用することなく行われる。なお、ここでいう重金属触媒は、例えばＣｏ、Ｎｉ、Ｐｄ、Ｐｔ、Ｒｈ、Ｒｕ、Ｃｕ、Ｃｒ等の重金属を原料とした触媒である。
【００８３】
［工程４］において、重金属触媒を用いずに脱保護を行う際の方法は特に限定されないが、例えば上記一般式（ＩＩ）中のＲＡ１ａ及び／又はＲＡ１ｂがシリル基の場合（求電子剤（Ｉ−Ｉ））は、酸触媒下で、水又はアルコール（Ｒ６ＯＨ：式中Ｒ６は炭素数１〜５の炭化水素基である）と上記一般式（ＩＩ）で表される化合物とを反応させることにより、一般式（ＩＩＩ）で表される化合物へと変換することができる。使用する酸触媒の具体例としては、ギ酸、酢酸、プロピオン酸、コハク酸、クエン酸、酒石酸、フマル酸、リンゴ酸、トリフルオロ酢酸等のカルボン酸類、塩酸、硫酸、硝酸、リン酸、過塩素酸などの無機酸類、ベンゼンスルホン酸、ｐ−トルエンスルホン酸等のスルホン酸類、オルガノ（株）製アンバーリストシリーズ等の固体酸等が例示できるが、これらに限定はされない。これらの酸性化合物の使用量としては、一般式（ＩＩ）で表される化合物のモル数の、例えば０．０１〜１０００当量、好ましくは０．１〜１００当量、さらに好ましくは１〜１０当量である。これらの酸性化合物は単独で用いることもできるし、一種又は二種以上を混合して用いることもできる。その場合、混合比に関しては特に限定されない。
【００８４】
また、例えばＲＡ１ａ及び／又はＲＡ１ｂがｔｅｒｔ−ブチルオキシカルボニル基の場合（求電子剤（Ｉ−ＩＩ））は、トリフルオロ酢酸や塩酸などの強酸を上記一般式（ＩＩ）で表される化合物に作用させることで脱保護できる。これらの強酸の使用量としては、一般式（ＩＩ）で表される化合物のモル数の、例えば０．０１〜１０００当量、好ましくは０．１〜１００当量、さらに好ましくは１〜１０当量である。
【００８５】
例えばＲＡ１ａ及びＲＡ１ｂがＮ−フタロイル基の場合（求電子剤（Ｉ−ＩＩＩ））は、アルコール中でヒドラジン水和物を上記一般式（ＩＩ）で表される化合物と反応させることで、フタロイル基が脱離できる。使用されるアルコールとしては、メタノール、エタノール、ｎ−プロピルアルコール、イソプロピルアルコール、ｎ−ブチルアルコール、ｓｅｃ−ブチルアルコール、ｔｅｒｔ−ブチルアルコールなどが例示できる。アルコールの使用量としては、一般式（ＩＩ）で表される化合物の質量に対して、例えば１〜１００倍量、好ましくは３〜５０倍量、さらに好ましくは５〜１０倍量である。使用されるヒドラジン水和物の使用量としては、一般式（ＩＩ）で表される化合物のモル数の、例えば１〜５０当量、好ましくは２〜２０当量、さらに好ましくは３〜１０当量である。
【００８６】
例えばＲＡ１ａ及び／又はＲＡ１ｂがベンジル基やアリル基の場合（求電子剤（Ｉ−ＩＶ））は、液体アンモニウムと金属ナトリウムを使用するバーチ還元の条件で、上記一般式（ＩＩ）で表される化合物の脱保護を行うことができる。使用される液体アンモニウムの使用量としては、一般式（ＩＩ）で表される化合物の質量に対して、例えば１〜１００倍量、好ましくは３〜５０倍量、さらに好ましくは５〜１０倍量である。使用される金属ナトリウムの使用量としては、一般式（ＩＩ）で表される化合物のモル数の、例えば２〜５０当量、好ましくは２〜１０当量、さらに好ましくは２〜５当量である。以上の例のように重金属触媒を使用しない条件を適切に選択することにより、脱保護を行うことができ、その条件は限定されない。
【００８７】
酸触媒により脱保護した場合、生成した一般式（ＩＩＩ）で表されるアミンと酸が塩を形成し酸を除去できないことがある。その際、生成した塩に塩基性化合物を添加して酸と反応させると、添加した塩基性化合物と酸の塩が形成し、一般式（ＩＩＩ）で表されるアミンを取り出すことができる。このとき生成した塩はろ過により除去することができる。生じた塩がポリマー内に取り込まれてしまった場合、吸着材を用いて塩を除去することができる。そのときの吸着材としては上述の［工程３］に記載したような吸着材を使うことができるが特に限定はされない。吸着剤の使用量は一般式（ＩＩＩ）で表される化合物の質量に対して０．０１〜１０倍量、好ましくは０．１〜８倍量、さらに好ましくは０．３〜６倍量であるが特に限定はされない。用いる塩基性化合物としては、水酸化カリウム、水酸化ナトリウム、カリウムｔｅｒｔ−ブトキシド、ナトリウムメトキシド、カリウムメトキシドなどが挙げられるがこれらに限定はされない。塩基性化合物の添加量は、脱保護に使用した酸触媒のモル数に対して、例えば１〜１０当量、好ましくは１〜５当量、さらに好ましくは１〜２当量である。ろ過を行う際の溶媒としては反応溶媒をそのまま用いてもよいし、塩が析出しやすい溶媒に置換してからろ過しても良い。塩が析出しやすい溶媒の具体例としては、ＴＨＦ、１、４−ジオキサンなどのエーテル類、ベンゼン、トルエン、キシレンなどの芳香族炭化水素類、酢酸エチル、酢酸ｎ−ブチル、γ−ブチロラクトン等のエステル類、アセトン、メチルエチルケトン、メチルイソブチルケトン等のケトン類、ジメチルスルホキシド（ＤＭＳＯ）、Ｎ、Ｎ−ジメチルホルムアミド（ＤＭＦ）、アセトニトリル等が例示できるが、これらに限定はされない。ろ過性を高めるためにはベンゼン、トルエン、キシレン等の芳香族炭化水素類等が好ましい。これらの溶媒は、単独で用いることもできるし、一種又は二種以上を混合して用いることもできる。その場合、混合比に関しては特に限定されない。
【００８８】
酸触媒を除去する際、塩基性化合物を加えずに直接吸着材を反応系に添加することもできるが、その場合ろ過性が低下する可能性があるため上述の塩基性化合物を添加した後に吸着材を使用することが好ましい。
【００８９】
脱保護後、そのまま貧溶媒で晶析を行ってもよいし、良溶媒に置換してから晶析を行ってもよく、また上述の塩基性化合物との反応と吸着材処理をしてから晶析を行ってもよい。良溶媒の具体例としては、ＴＨＦ、１、４−ジオキサンなどのエーテル類、ベンゼン、トルエン、キシレンなどの芳香族炭化水素類、酢酸エチル、酢酸ｎ−ブチル、γ−ブチロラクトン等のエステル類、アセトン、メチルエチルケトン、メチルイソブチルケトン等のケトン類、ジメチルスルホキシド（ＤＭＳＯ）、Ｎ、Ｎ−ジメチルホルムアミド（ＤＭＦ）、アセトニトリル等が例示できるが、これらに限定はされない。これらの溶媒は、単独で用いることもできるし、一種又は二種以上を混合して用いることもできる。その場合、混合比に関しては特に限定されない。溶媒置換後の濃度は、例えば１０〜５０質量％、好ましくは１５〜４５質量％、さらに好ましくは２０〜４０質量％である。
【００９０】
貧溶媒としては、一般式（ＩＩＩ）で表される化合物の溶解性が低いものが用いられる。貧溶媒の具体例としては、ヘキサン、ヘプタン、オクタン、ノナン、デカン、シクロペンタン、シクロヘキサン、シクロヘプタン、シクロオクタンなどの炭化水素やジエチルエーテル、ジイソプロピルエーテル、ジ−ｎ−ブチルエーテルなどのエーテル類が好適に用いられる。貧溶媒の使用量は特に限定されないが、一般式（ＩＩＩ）で表される化合物の質量に対して、例えば５〜１００倍量、好ましくは５〜５０倍量、さらに好ましくは５〜２０倍量の溶媒を使用する。貧溶媒は単独で用いることもできる他、一種又は二種以上を混合して用いることもできる。また、他の溶媒と混合して使用することも可能である。混合することができる他の溶媒としては、酢酸エチル、酢酸ｎ−ブチル、γ−ブチロラクトン等のエステル類、アセトン、メチルエチルケトン、メチルイソブチルケトン等のケトン類、ベンゼン、トルエン、キシレン、クメン等の炭化水素類、テトラヒドロフラン、ジエチルエーテル、１、４−ジオキサン等のエーテル類、メタノール、エタノール、イソプロピルアルコール、エチレングリコールモノメチルエーテル等のアルコール類、ジメチルスルホキシド（ＤＭＳＯ）、Ｎ、Ｎ−ジメチルホルムアミド（ＤＭＦ）、アセトニトリル等が例示できるがこれらに限定はされない。貧溶媒として二種以上の溶媒を混合して用いる場合、混合比に関しては特に限定されない。
【００９１】
［工程４］では、晶析により、一般式（ＩＩＩ）で表される化合物の固体を析出させた後、必要に応じて固体の洗浄を行い、精製を行っても良い。洗浄に用いる溶媒は、上述と同じ貧溶媒であることが望ましいが、洗浄溶媒の使用量も含めて特に限定はされない。得られた固体を減圧下で乾燥させることにより、一般式（ＩＩＩ）で表される化合物を固体として取り出すことができる。
【００９２】
本発明においては、アミノ基は上記のような脱保護により得られるため、例えば特許文献５に記載の方法で生成しうる副生成物（下記（ＶＩＩ）〜（ＩＸ）で表される化合物）は実質的に生成せず、最終的に一般式（ＩＩＩ）で表される末端にアミノ基を有する狭分散かつ高純度なポリアルキレングリコール誘導体を合成することができる。これに対し、例えば特許文献５に記載の方法でシアノエチル化物を水素還元してアミノ基を有するポリアルキレングリコール誘導体へ導く場合、アクリロニトリルのβ脱離を伴うため、下記一般式（ＩＸ）で示されるＰＥＧ誘導体およびポリアクリロニトリルの副生を防ぐことができない。また、上記水素還元工程ではニトリルの還元中間体であるイミンに生成物のアミンが付加することにより、下記一般式（ＶＩＩ）、（ＶＩＩＩ）で表される２級、３級アミン化合物が副生する可能性がある。これらの副反応は反応系へのアンモニアや酢酸の添加により抑制することが出来るものの、従来の方法で完全に制御することは困難である。
【００９３】
【化７】
0006460937.tif 000008
（上記一般式（ＶＩＩ）〜（ＩＸ）中、ＲＡ２、ＲＡ３、ＲＡ４及びｎは上記一般式（Ｉ）〜（ＩＩＩ）のＲＡ２、ＲＡ３、ＲＡ４及びｎと同一である）
【００９４】
[工程４]の後に行う［工程５］〜［工程８］は任意選択的な精製工程である。また、[工程３]で得られた一般式（ＩＩ）で表される化合物における保護基が酸で脱保護できる保護基である場合は、［工程３］の後に［工程５］〜［工程８］を行うことにより、脱保護も同時に行うことができ、さらに工程を簡略化することができる。すなわちこの場合は、［工程４］（一般式（ＩＩ）で表される化合物の脱保護により一般式（ＩＩＩ）で表される化合物を得る工程）は、具体的には［工程５］〜［工程８］の操作により実施することができる。また、下記のように［工程５］〜［工程８］は一般式（ＩＩＩ）で表される化合物の精製及び取り出しの際に凍結乾燥を必要としない。そのため［工程５］〜［工程８］を含む方法では、工業的な規模でポリアルキレングリコール誘導体を製造する際の設備や工程の簡略化を実現することができるといった利点を有する。
【００９５】
［工程５］では、[工程３]又は［工程４］で得られた反応生成物を、強酸性陽イオン交換樹脂と反応させた後、水又は炭素数１〜５の一価アルコールで強酸性陽イオン交換樹脂を洗浄することにより、一般式（ＩＩＩ）で表される化合物以外の物質を分離する。
【００９６】
［工程５］で使用する強酸性陽イオン交換樹脂の具体例としては、オルガノ（株）製アンバーライトシリーズ（ＩＲ１２０Ｂ、ＩＲ１２４Ｂ、２００ＣＴ、２５２）、オルガノ（株）製アンバージェットシリーズ（１０２０、１０２４、１０６０、１２２０）、三菱化学（株）製ダイヤイオンシリーズ（例えば、ＳＫ１０４、ＳＫ１Ｂ、ＳＫ１１０、ＳＫ１１２、ＰＫ２０８、ＰＫ２１２、ＰＫ２１６、ＰＫ２１８、ＰＫ２２０、ＰＫ２２８、ＵＢＫ０８、ＵＢＫ１０、ＵＢＫ１２、ＵＢＫ５１０Ｌ、ＵＢＫ５３０、ＵＢＫ５５０）、ダウ・ケミカル（株）製ＤＯＷＥＸシリーズ（５０Ｗ×２  ５０−１００、５０Ｗ×２  １００−２００、５０Ｗ×４  １００−２００、５０Ｗ×８  ５０−１００、５０Ｗ×８  １００−２００、５０Ｗ×８  ２００−４００、ＨＣＲ−Ｓ、ＨＣＲ−Ｗ２（Ｈ））などが挙げられるが、これらに限定はされない。強酸性陽イオン交換樹脂の使用量としては、一般式（ＩＩＩ）で表される化合物の質量の、例えば１〜５０倍量、好ましくは１〜３０倍量、さらに好ましくは１〜２０倍量である。
【００９７】
強酸性陽イオン交換樹脂を用いる場合、事前に強酸性陽イオン交換樹脂を酸性化合物で処理してから使用しても良い。強酸性陽イオン交換樹脂はスルホン酸のアルカリ金属塩の状態で販売されていることも多く、酸性化合物で事前に処理して用いることでスルホ基が再生され、反応効率を上げることが可能である。この場合、用いられる酸性化合物としては、塩酸、硫酸、硝酸、リン酸、過塩素酸などの無機酸類等が例示できるが、これらに限定はされない。これらの酸性化合物の使用量は、強酸性陽イオン交換樹脂の質量の、例えば１〜１５倍量、好ましくは１〜１０倍量、さらに好ましくは１〜８倍量である。強酸性陽イオン交換樹脂を酸性化合物で処理した後、水洗によって樹脂中から酸性化合物を分離し、必要に応じてメタノールやエタノールなどの水溶性有機溶媒で水を分離する。
【００９８】
[工程３]又は［工程４］で得られた反応生成物を強酸性陽イオン交換樹脂と反応させる方法としては、イオン交換樹脂を充填したカラムに、生成物溶液を流して吸着させる方法や樹脂が充填されたカートリッジと、[工程３]又は[工程４]を実施した反応槽との間で粗生成物溶液を循環させる方法などが挙げられるが、反応の方法については特に限定されない。[工程３]の後に[工程５]を行う場合は、強酸性陽イオン交換樹脂の触媒下で、一般式（ＩＩ）で表される化合物と水又はアルコール（Ｒ３ＯＨ：式中Ｒ３は炭素数１〜５の炭化水素基である）とを反応させることで、脱保護の後に、一般式（ＩＩＩ）で表される化合物を強酸性陽イオン交換樹脂に吸着させることができる。
【００９９】
次いで、一般式（ＩＩＩ）で表される化合物を吸着させた強酸性陽イオン交換樹脂を、水又は、炭素数１〜５の一価アルコールで洗浄を行い、目的物以外の化合物を分離する。炭素数１〜５の一価アルコールとしては、メタノール、エタノール、ｎ−プロピルアルコール、イソプロピルアルコール、ｎ−ブチルアルコール、ｓｅｃ−ブチルアルコール、ｔｅｒｔ−ブチルアルコール、ｎ−ペンチルアルコール、イソペンチルアルコール、ネオペンチルアルコールなどが例示できる。洗浄を行う際、水又は一価アルコールを単独で用いることもできるし、水と一種以上のアルコールとの混合物、又は二種以上のアルコールの混合物を用いることもできる。その場合、混合比に関しては特に限定されない。使用する水又は炭素数１〜５の一価アルコール、或いはそれらの混合物の使用量は特に限定されないが、使用した強酸性陽イオン交換樹脂の質量に対して、例えば１〜３０倍量、好ましくは１〜２０倍量、さらに好ましくは１〜１０倍量である。
【０１００】
［工程６］では、一般式（ＩＩＩ）で表される化合物を吸着させた強酸性陽イオン交換樹脂を、水又は炭素数１〜５の一価アルコール中で塩基性化合物と反応させることにより、一般式（ＩＩＩ）で表される化合物を水又は一価アルコール中に抽出する。反応を行う際、水又は一価アルコールを単独で用いることもできるし、水と一種以上のアルコールとの混合物、又は二種以上のアルコールの混合物を用いることもできる。その場合、混合比に関しては特に限定されない。強酸性陽イオン交換樹脂を塩基性化合物と反応させる方法としては、［工程５］と同様、イオン交換樹脂を充填したカラムに塩基性化合物の溶液を流して反応させる方法や、イオン交換樹脂が充填されたカートリッジと[工程３]、［工程４］及び［工程５］を実施した反応槽との間で、塩基性化合物の溶液を循環させる方法等を挙げることができるが、反応の方法については特に限定されない。
【０１０１】
［工程６］で使用する一価アルコールの具体例としては、メタノール、エタノール、ｎ−プロピルアルコール、イソプロピルアルコール、ｎ−ブチルアルコール、ｓｅｃ−ブチルアルコール、ｔｅｒｔ−ブチルアルコール、ｎ−ペンチルアルコール、イソペンチルアルコール、ネオペンチルアルコールなどが例示できる。水又は一価アルコールの使用量は特に限定されないが、使用した強酸性陽イオン交換樹脂の質量に対して、例えば１〜３０倍量、好ましくは１〜２０倍量、さらに好ましくは１〜１０倍量である。
【０１０２】
［工程６］で使用する塩基性化合物としては、水又は有機溶媒に溶解したアンモニア（例えば、アンモニア水やアンモニアのメタノール溶液など）が好適に用いられるが、第一級、第二級、第三級の脂肪族アミン類、混成アミン類、芳香族アミン類、複素環アミン類等も使用することができる。第一級の脂肪族アミン類としては、メチルアミン、エチルアミン、ｎ−プロピルアミン、イソプロピルアミン、ｎ−ブチルアミン、イソブチルアミン、ｓｅｃ−ブチルアミン、ｔｅｒｔ−ブチルアミン、エチレンジアミン等、第二級の脂肪族アミン類としては、ジメチルアミン、ジエチルアミン、ジ−ｎ−プロピルアミン、ジイソプロピルアミン、ジ−ｎ−ブチルアミン、ジイソブチルアミン、ジ−ｓｅｃ−ブチルアミン等、第三級の脂肪族アミン類としては、トリメチルアミン、トリエチルアミン、トリ−ｎ−プロピルアミン、トリイソプロピルアミン、トリ−ｎ−ブチルアミン、トリイソブチルアミン、トリ−ｓｅｃ−ブチルアミン等、混成アミン類としては、例えばジメチルエチルアミン、メチルエチルプロピルアミン、ベンジルアミン、フェネチルアミン、ベンジルジメチルアミン等、芳香族アミン類及び複素環アミン類の具体例としては、アニリン誘導体（例えばアニリン、Ｎ−メチルアニリン、Ｎ−エチルアニリン、Ｎ−プロピルアニリン、Ｎ，Ｎ−ジメチルアニリン、２−メチルアニリン、３−メチルアニリン、４−メチルアニリン、エチルアニリン、プロピルアニリン、トリメチルアニリン、２−ニトロアニリン、３−ニトロアニリン、４−ニトロアニリン、２，４−ジニトロアニリン、２，６−ジニトロアニリン、３，５−ジニトロアニリン、Ｎ，Ｎ−ジメチルトルイジン等）、ジフェニル（ｐ−トリル）アミン、メチルジフェニルアミン、トリフェニルアミン、フェニレンジアミン、ナフチルアミン、ジアミノナフタレンやピリジン誘導体（例えばピリジン、メチルピリジン、エチルピリジン、プロピルピリジン、ブチルピリジン、４−（１−ブチルペンチル）ピリジン、ジメチルピリジン、トリメチルピリジン、トリエチルピリジン、フェニルピリジン、３−メチル−２−フェニルピリジン、４−ｔｅｒｔ−ブチルピリジン、ジフェニルピリジン、ベンジルピリジン、メトキシピリジン、ブトキシピリジン、ジメトキシピリジン、４−ピロリジノピリジン、２−（１−エチルプロピル）ピリジン、アミノピリジン、ジメチルアミノピリジン等）等が例示できるが、これらに限定はされない。また、塩基性化合物として水酸化カリウムや水酸化ナトリウム等のアルカリ水溶液を使用することもできる。塩基性化合物の使用量は、使用した強酸性陽イオン交換樹脂の質量に対して、例えば０．１〜１００倍量、好ましくは０．１〜１０倍量、さらに好ましくは０．１〜５倍量である。
【０１０３】
［工程７］では、［工程６］の反応液を濃縮後、反応液に含まれる一般式（ＩＩＩ）で表される化合物の良溶媒に溶媒置換し、一般式（ＩＩＩ）で表される化合物の濃度が１０〜５０質量％となるように調製する。
【０１０４】
［工程７］で用いられる一般式（ＩＩＩ）で表される化合物の良溶媒としては、ＴＨＦのほか、[工程３]において例示した良溶媒と同様のものが挙げられるが、これらには限定されない。これらの良溶媒は単独で用いることもできるし、一種又は二種以上を混合して用いることもできる。その場合、混合比に関しては特に限定されない。溶媒置換後の濃度は、例えば１０〜５０質量％、好ましくは１５〜４５質量％、さらに好ましくは２０〜４０質量％である。
【０１０５】
［工程８］では、［工程７］で濃縮して得られた溶液を、一般式（ＩＩＩ）で表される化合物の貧溶媒中に滴下し、析出させることにより一般式（ＩＩＩ）で表される化合物を得る。
【０１０６】
［工程８］で用いられる貧溶媒としては、一般式（ＩＩＩ）で表される化合物の溶解性が低いものが用いられる。貧溶媒の具体例としては、[工程３]において例示した貧溶媒と同様のものが挙げられるが、これらには限定されない。貧溶媒の使用量は特に限定されないが、一般式（ＩＩＩ）で表される化合物の質量に対して、例えば５〜１００倍量、好ましくは５〜５０倍量、さらに好ましくは５〜２０倍量の溶媒を使用する。貧溶媒は、単独で用いることもできる他、他の溶媒と混合して使用することも可能である。混合することができる他の溶媒としては、［工程３］において例示した他の溶媒と同様のものが挙げられるが、これらには限定されない。また、混合して用いる場合、混合比に関しては特に限定されない。
【０１０７】
［工程８］では、晶析により固体を析出させた後、必要に応じて固体の洗浄を行い、精製を行っても良い。洗浄に用いる溶媒は上述と同じ貧溶媒であることが好ましいが、洗浄溶媒の使用量も含めて特に限定はされない。得られた固体を減圧下で乾燥させることにより、一般式（ＩＩＩ）で表される化合物を固体として取り出すことができる。
【０１０８】
なお、［工程６］以降の操作においては、一般式（ＩＩＩ）で表される化合物を水溶液として取り出した場合、その水溶液を凍結乾燥させることにより一般式（ＩＩＩ）で表される化合物を取り出してもよい。ただし、凍結乾燥を行うためには特殊な設備が必要であり、完全に水を除去するには長時間を必要とするため、工業的な規模で製造を行うことが難しい場合がある。本発明では、好ましくは上記のように有機溶媒を使用した精製を行うことにより、設備や工程の簡略化を実現することが出来る。
【０１０９】
本発明の[工程１]〜[工程４]、又は、[工程１]〜[工程４]もしくは[工程１]〜[工程３]に続いて[工程５]〜[工程８]を実施した後に得られる一般式（ＩＩＩ）で表される化合物は、重合時、開始反応が成長反応より十分に早く、また停止反応の要因である水分の混入が少なく、さらに重合開始剤が重合溶媒中に均一に溶解しているため、狭分散ポリマーを得ることができる。
すなわち、本発明の製造方法により製造される上記一般式（ＩＩＩ）で表される化合物は、狭分散性であり、その分散度（重量平均分子量（Ｍｗ）／数平均分子量（Ｍｎ））は、例えば１．０〜１．２０であり、好ましくは１．０〜１．１０であり、さらに好ましくは１．０〜１．０６である。また、本発明の製造方法により製造される上記一般式（ＩＩＩ）で表される化合物の分子量は、重量平均分子量（Ｍｗ）として、５，０００〜２５，０００が好ましく、８，０００〜１５，０００がより好ましい。なお、本明細書において、ポリマーの分子量及び分散度は、ゲル浸透クロマトグラフィー（以下、ＧＰＣと略記）を用いて測定を行った場合の値をいうものとする。
【０１１０】
[工程１]〜[工程４]、又は、[工程１]〜[工程４]もしくは[工程１]〜[工程３]に続いて[工程５]〜[工程８]を実施した後に得られる生成物中の、副生成物（ＶＩＩ）及び(ＶＩＩＩ)（上記一般式（ＶＩＩ）で表される化合物及び一般式（ＶＩＩＩ）で表される化合物）の混入量は、ＧＰＣにより測定された面積含有率（％）で、一般式(ＩＩＩ)、(ＶＩＩ)及び（ＶＩＩＩ）で表される化合物の総面積に対して、３％以下であることが好ましく、１％以下であることがより好ましい。最も好ましくは、得られる生成物は、一般式(ＶＩＩ)で表される化合物及び一般式(ＶＩＩＩ)で表される化合物をいずれも含まないものである。なお、実際には、本実施形態によると、一般式(ＶＩＩ)で表される化合物及び一般式(ＶＩＩＩ)で表される化合物はいずれも生成しない。
【０１１１】
[工程１]〜[工程４]、又は、[工程１]〜[工程４]もしくは[工程１]〜[工程３]に続いて[工程５]〜[工程８]を実施した後に得られる生成物中の、副生成物(ＩＸ)（上記一般式（ＩＸ）で表される化合物）の混入量は、プロトン核磁気共鳴（１Ｈ−ＮＭＲ）により測定された組成比含有率（ｍｏｌ％）で、一般式（ＩＩＩ）で表される化合物及び一般式（ＩＸ）で表される化合物の総物質量に対して、２ｍｏｌ％以下であることが好ましく、１ｍｏｌ％以下であることがより好ましい。最も好ましくは、得られる生成物は一般式(ＩＸ)で表される化合物を含まないものである。なお、実際には、本実施形態によると、一般式(ＩＸ)で表される化合物は生成しない。
【０１１２】
また、[工程１]〜[工程４]、又は、[工程１]〜[工程４]もしくは[工程１]〜[工程３]に続いて[工程５]〜[工程８]を実施した後に得られる生成物は、上記したような副生成物（一般式（ＶＩＩ）〜（ＩＸ）で表される化合物）を実質的に含まないものである。好ましくは、上記したＧＰＣ及び１Ｈ−ＮＭＲによる測定結果から換算した、主生成物（一般式（ＩＩＩ）で表される化合物）の総量をＸＡ、副生成物の総量をＸＢとしたとき、ＸＡ／（ＸＡ＋ＸＢ）が０．９５以上であることが好ましい。最も好ましくは、得られる生成物は上記のような副生成物を含まないものである。
【０１１３】
[工程１]〜[工程４]、又は、[工程１]〜[工程４]もしくは[工程１]〜[工程３]に続いて[工程５]〜[工程８]を実施した後に得られる生成物中の、高周波誘導結合プラズマ質量分析計（ＩＣＰ−ＭＳ）により測定された重金属不純物含有量としては１００ｐｐｂ以下が好ましく、さらに好ましくは１０ｐｐｂ以下である。生成物中の重金属不純物量測定は、上記のＩＣＰ−ＭＳを用いて行うのが一般的だが、この測定方法に限定はされない。ＩＣＰ−ＭＳにより分析を行う際はポリマーサンプルを溶媒で希釈して測定を行う。用いる溶媒はポリマーが溶解し、かつ金属を含まないものであることが必須である。超純水や電子工業用Ｎ−メチル−２−ピロリドンなどが特に好ましいが、これらに限定はされない。希釈率は特に限定されないが、好ましくは１０〜１００，０００倍、さらに好ましくは５０〜１，０００倍である。
【０１１４】
上述の通り、重金属が生体内に蓄積されると悪影響を及ぼすことが知られているが、例えば特許文献４や５に記載の従来の合成法ではラネーニッケル触媒を用いてシアノ基をアミノメチル基に変換しているため、生成物中への重金属の混入が懸念される。日米ＥＵ医薬品規制調和国際会議（ＩＣＨ）において報告された「ＩＣＨ  Ｑ３Ｄ：医薬品の金属不純物ガイドライン(案)」によると、金属不純物のうちリスクアセスメントが必要な金属不純物としてクラス１にＡｓ、Ｐｂ、Ｃｄ、Ｈｇ、クラス２ＡにＶ、Ｍｏ、Ｓｅ、Ｃｏ、クラス２ＢにＡｇ、Ａｕ、Ｔｌ、Ｐｄ、Ｐｔ、Ｉｒ、Ｏｓ、Ｒｈ、Ｒｕ、クラス３にＳｂ、Ｂａ、Ｌｉ、Ｃｒ、Ｃｕ、Ｓｎ、Ｎｉが挙げられている。水素還元反応において使用される重金属としてはＣｏ、Ｎｉ、Ｐｄ、Ｐｔ、Ｒｈ、Ｒｕ、Ｃｕ、Ｃｒなどが挙げられるが、これらはリスクアセスメントが必要な重金属として挙げられており、今後ますます混入低減が求められる。
【０１１５】
これに対し、本発明の方法は重金属触媒の使用を必要としないため、生成物中に重金属が混入するという恐れがない。その結果、特に医薬品用途に使用する一般式（ＩＩＩ）で表される化合物を得るのに適した製造方法と言える。
【実施例】
【０１１６】
以下、実施例及び比較例を示して本発明を具体的に説明するが、本発明は下記実施例に制限されるものではない。なお、実施例中における分子量の表記において、重量平均分子量（Ｍｗ）及び数平均分子量（Ｍｎ）の数値はＧＰＣによりポリエチレングリコール換算値として測定したものである。なお、ＧＰＣは下記条件で測定を行った。
カラム：ＴＳＫｇｅｌ  ＳｕｐｅｒＡＷＭ−Ｈ、ＳｕｐｅｒＡＷ−３０００
展開溶媒：ＤＭＦ（臭化リチウム０．０１ｍｏｌ／Ｌ溶液）
カラムオーブン温度：６０℃
サンプル濃度：０．２０ｗｔ％
サンプル注入量：２５μｌ
流量：０．３ｍｌ／ｍｉｎ
【０１１７】
［合成例１］重合開始剤（Ｖａ）の合成
５００ｍＬの二口ナスフラスコ中に撹拌子を投入後、精留管、温度計、リービッヒ冷却器、分留管、５０ｍＬのナスフラスコ（２個）、３００ｍＬ二口フラスコ（１個）を接続し、蒸留装置を組み立てた。装置内の真空度を１０Ｐａ以下に保った後、オイルバス及びヒートガンを使って装置内を加温し、系内の水分を除去した。その後、窒素気流下でジエチレングリコールモノメチルエーテル（東京化成工業（株）製）を５００ｍＬ二口ナスフラスコ内に投入し、減圧蒸留を行った。蒸留後の含水率を測定した結果、水分は、１ｐｐｍ以下であった（含水率測定はカールフィッシャー水分計による、以下同様）。
【０１１８】
３Ｌの二口ナスフラスコ中に撹拌子を投入後、精留管、温度計、ジムロート冷却器、分留管、２００ｍＬのナスフラスコと２Ｌ二口フラスコを接続し、蒸留装置を組み立てた。装置内の真空度を１０Ｐａ以下に保った後、オイルバス及びヒートガンを使って装置内を加温し、系内の水分を除去した。その後、窒素気流下で無水ＴＨＦ（関東化学（株）製）、金属ナトリウム片（関東化学（株）製）、ベンゾフェノン（東京化成工業（株）製）を３Ｌ二口ナスフラスコ内に投入し、常圧下で５時間還流を行った。３Ｌ二口ナスフラスコ内が青紫色になったことを確認後、２Ｌ二口フラスコ中に蒸留ＴＨＦを取り出した。蒸留後の含水率を測定した結果、水分は１ｐｐｍ以下であった。
【０１１９】
窒素雰囲気下のグローブボックス内で水素化カリウム１５．９８ｇ（関東化学（株）製、ミネラルオイル状）を秤量し、温度計、滴下漏斗、ジムロート冷却器を接続した５００ｍＬ四口フラスコ内に水素化カリウムを窒素気流下で投入した。ヘキサン洗浄によりミネラルオイルを分離後、約２時間真空乾燥し６．１９３ｇ（１５４ｍｍｏｌ）の水素化カリウムを得た。フラスコ内にシリンジで蒸留ＴＨＦ１２７．６５ｇを添加した。滴下漏斗に蒸留ジエチレングリコールモノメチルエーテル１８．７３７ｇ（１５６ｍｍｏｌ）を少量ずつ滴下した。熟成を２時間実施し、重合開始剤（Ｖａ）のＴＨＦ溶液１４８．６２ｇ（１．０５ｍｍｏｌ／ｇ）を得た。このとき塩の析出及び白濁は観測されなかった（（Ｖａ）質量／ＴＨＦ溶液質量＝１６．６重量％）。上記反応により合成された重合開始剤（Ｖａ）と開始剤原料アルコールの物質量比率は９９：１（ｍｏｌ％）である。反応スキームを以下に示す。
【０１２０】
【化８】
0006460937.tif 000009
【０１２１】
［合成例１−１］重合開始剤（Ｖａ）の別法による合成
ジエチレングリコールモノメチルエーテルとＴＨＦの蒸留は上記[合成例１]と同様の方法で行った。
【０１２２】
窒素雰囲気下のグローブボックス内で１００ｍＬ三口フラスコ内にナフタレン１．２８ｇ、カリウム０．４３ｇを秤量し、１時間真空乾燥した。その後窒素雰囲気下に戻し、フラスコ内にシリンジで蒸留ＴＨＦ１３．５８ｇを添加した。１時間撹拌し、カリウムナフタレニドのＴＨＦ溶液を調整した（０．６５ｍｍｏｌ／ｇ）。一方、窒素雰囲気下、５０ｍＬ三口フラスコ内に蒸留ジエチレングリコールモノメチルエーテル１．００ｇをシリンジで秤量した。そこに上記調整したカリウムナフタレニドのＴＨＦ溶液を常温で１２．３３ｇ滴下した。熟成を１時間実施し、重合開始剤（Ｖａ）のＴＨＦ溶液１３．３３ｇ（０．６４ｍｍｏｌ／ｇ）を得た。このとき塩の析出及び白濁は観測されなかった（（Ｖａ）質量／ＴＨＦ溶液質量＝９．９重量％）。上記反応により合成された重合開始剤（Ｖａ）と開始剤原料アルコールの物質量比率は９６：４（ｍｏｌ％）である。反応スキームを以下に示す。
【０１２３】
【化９】
0006460937.tif 000010
【０１２４】
［合成例２］求電子剤（Ｉａ）の合成
（２−１）シリル保護体（Ｉ−１）の合成
３００ｍｌ三口フラスコに３−アミノ−１−プロパノール６．０ｇ、トリエチルアミン２８．７４ｇ、トルエン１８．０ｇを仕込み、その後窒素雰囲気化でＴＥＳＯＴｆ７５．０ｇを滴下した。その後８０℃で２５時間撹拌した。反応液を分液ロートに移し、下層を分離し、上層を減圧蒸留してシリル保護体（Ｉ−１）を３１．４７ｇ（収率９３．３％）得た。
シリル保護体（Ｉ−１）
無色液体
沸点  １３３−１３８℃／１０Ｐａ
1Ｈ−ＮＭＲ（５００ＭＨｚ，ＣＤＣＬ３）：δ＝０．６０（１８Ｈ，ｑ），０．９４（２７Ｈ，ｔ），１．６２（２Ｈ，ｍ），２．８３（２Ｈ，ｍ），３．５４（２Ｈ，ｔ）
【０１２５】
【化１０】
0006460937.tif 000011
式中ＴＥＳはトリエチルシリル基のことである。
【０１２６】
（２−２）アミノ基シリル保護アルコール体（Ｉ−２）の合成
２００ｍｌ一口フラスコにシリル保護体（Ｉ−１）３０．９８ｇ、メタノール３０．９８ｇ、ナトリウムメトキシド０．２ｇを仕込み、６０℃で１８時間撹拌した。その後、トリエチルメトキシシランを減圧留去し、再びメタノール３０．９８ｇを入れて６０℃で撹拌した。同様の操作を繰り返し、反応が完結した後炭酸水素ナトリウムでクエンチし、トルエンに溶媒置換した後、塩をろ過で取り除いた。その後トルエンを減圧留去してアミノ基シリル保護アルコール体（Ｉ−２）を２２．６６ｇ（粗収率９６．４％）得た。この粗生成物は中間体として十分な純度を有しており、このまま次の工程に用いた。
アミノ基シリル保護アルコール体（Ｉ−２）
無色液体
1Ｈ−ＮＭＲ（５００ＭＨｚ，ＣＤＣＬ３）：δ＝０．６０（１２Ｈ，ｑ），０．９３（１８Ｈ，ｔ），１．６７（２Ｈ，ｍ），２．８５（２Ｈ，ｍ），３．５９（２Ｈ，ｍ）
【０１２７】
【化１１】
0006460937.tif 000012
【０１２８】
（２−３）求電子剤（Ｉａ）の合成
５０ｍｌ三口フラスコにＴｓＣｌ４．７ｇ、塩化メチレン５ｇ、トリエチルアミン５．０ｇ仕込み、アミノ基シリル保護アルコール体（Ｉ−２）５．０ｇを塩化メチレン１０．０ｇに溶解させた溶液を氷冷しながら滴下した。常温に戻して１３時間撹拌後、水でクエンチしてトルエンで抽出した。その後トルエン溶液を濃縮して求電子剤（Ｉａ）を７．６ｇ（粗収率１００％）得た。この粗生成物は中間体として十分な純度を有しており、このまま次の工程に用いた。
求電子剤（Ｉａ）
褐色液体
1Ｈ−ＮＭＲ（５００ＭＨｚ，ＣＤＣＬ３）：δ＝０．５４（１２Ｈ，ｑ），０．８９（１８Ｈ，ｔ），１．６８（２Ｈ，ｍ），２．４５（３Ｈ，ｓ），２．７１（２Ｈ，ｍ），３．９８（２Ｈ，ｔ）
【０１２９】
【化１２】
0006460937.tif 000013
【０１３０】
［合成例３］求電子剤（Ｉｂ）の合成
２００ｍｌ三口フラスコに３−ブロモプロピルアミン臭化水素酸塩１５．９３ｇ、トリエチルアミン２７．２６ｇ、トルエン４７．７９ｇを仕込み、その後窒素雰囲気化でＴＥＳＯＴｆ５０．００ｇを滴下した。その後８０℃で６３時間撹拌した。反応液を分液ロートに移し、下層を分離し、上層を減圧蒸留して求電子剤（Ｉｂ）を８．００ｇ（収率３０．０％）得た。
求電子剤（Ｉｂ）
無色液体
沸点  １０８℃／３０Ｐａ
1Ｈ−ＮＭＲ（５００ＭＨｚ，ＣＤＣＬ３）：δ＝０．６１（１２Ｈ，ｑ），０．９４（１８Ｈ，ｔ），１．９２（２Ｈ，ｍ），２．９０（２Ｈ，ｍ），３．３１（２Ｈ，ｔ）
【０１３１】
【化１３】
0006460937.tif 000014
【０１３２】
［合成例４］求電子剤（Ｉｃ）〜（Ｉｉ）の合成
ＴＥＳＯＴｆをそれぞれ対応する保護化剤に変えた以外は［合成例３］と同様にして下記求電子剤（Ｉｃ）〜（Ｉｉ）を合成した。
【０１３３】
【化１４】
0006460937.tif 000015
上記一般式中、ＴＭＳはトリメチルシリル、ＴＢＳはｔｅｒｔ−ブチルジメチルシリル、Ｂｏｃはｔｅｒｔ−ブトキシカルボニルのことである。
【０１３４】
［ポリマー合成例１］ポリマー（ＶＩａ）の合成
温度計、滴下漏斗、ジムロート冷却器を接続した２Ｌ四口フラスコ中に撹拌子を投入した。装置内の真空度を１０Ｐａ以下に保った後、オイルバス及びヒートガンを使って装置内を加温し、系内の水分を除去した。その後、窒素気流下で２Ｌ四口フラスコ内に上述の［合成例１］で得られた重合開始剤（Ｖａ）のＴＨＦ溶液４．９６ｇ（１．０５ｍｍｏｌ／ｇ）と蒸留ＴＨＦ４２０ｇを添加した。
【０１３５】
滴下漏斗にエチレンオキシド６０ｇと蒸留ＴＨＦ１２０ｇを投入し、２Ｌ四口フラスコ内に少しずつ滴下した。２Ｌ四口フラスコ内の温度が安定したことを確認後、４５℃に温度を保ったオイルバスに２Ｌ四口フラスコを浸し、８時間熟成を行った。反応終了後、オイルバスを外し、反応系を室温まで冷却した。反応スキームを以下に示す。
【０１３６】
得られた反応系を少量サンプリングし、酢酸でクエンチしてＧＰＣ測定を行った結果、Ｍｗ＝８，５００、Ｍｗ／Ｍｎ＝１．０４であった。
【０１３７】
【化１５】
0006460937.tif 000016
【０１３８】
［ポリマー合成例１−１］ポリマー（ＩＸａ）の合成
２Ｌの高圧ガス反応容器を窒素パージにより乾燥し、窒素雰囲気下上述の［合成例１］で得られた重合開始剤（Ｖａ）のＴＨＦ溶液８．３０ｇ（１．０５ｍｍｏｌ／ｇ、８．７２ｍｍｏｌ）と蒸留ＴＨＦ１００８ｇを添加した。反応容器を４５℃まで昇温した後、エチレンオキシド１１２ｇを連続的に圧入した後、系内の圧力を窒素加圧により０．１５ＭＰａに調節した。４５℃で撹拌すると系内の圧力は徐々に低下していき、６時間経過したところで０．１１ＭＰａで安定し反応の終点とした。続いてＨ２Ｏ  ０．３２ｇで反応停止させＫＷ−２０００（協和化学工業）１０ｇを加えて２時間撹拌することで吸着処理し、ろ過によりＫＷ−２０００を除去した。反応溶液を濃縮し４４８ｇとした後、撹拌子の入った３Ｌビーカー中にヘキサン１１２０ｇを入れ、滴下漏斗を使って得られた反応液を１０分かけて滴下後、１０分間熟成を行った。生成した白色粉末をろ過後、粉末を元のビーカーに戻し、ヘキサン５６０ｇで１０分間洗浄を行ない、得られた白色粉末を真空乾燥した結果、１０７ｇのポリマー（ＩＸａ）を得た。ＧＰＣ測定を行った結果、Ｍｗ＝１２５００、Ｍｗ／Ｍｎ＝１．０２であった。反応スキームを以下に示す。
【０１３９】
【化１６】
0006460937.tif 000017
【０１４０】
［ポリマー合成例２］ポリマー（ＩＩａ）の合成
乾燥させた１００ｍｌ三口フラスコに［ポリマー合成例１］で得られたポリマー（ＶＩａ）のＴＨＦ溶液２６ｇ（固形分換算で２．６ｇ分）をシリンジで分取した。窒素気流下で求電子剤（Ｉａ）０．２９８ｇ、カリウムｔｅｒｔ−ブトキシドのＴＨＦ溶液（１ｍｏｌ／Ｌ）０．４３ｍｌを添加し、４０℃に保ちながら５時間熟成を行った。反応終了後、４０℃のままろ過を行い析出した塩を取り除いた。撹拌子の入った２００ｍＬビーカー中にヘキサン２６ｇを入れ、滴下漏斗を使って得られた反応液を５分かけて滴下後、１０分間熟成を行った。生成した白色粉末をろ過後、粉末を元のビーカーに戻し、ヘキサン１３ｇで１０分間洗浄を行ない、さらに同様の洗浄操作を１回実施した。
【０１４１】
得られた白色粉末を真空乾燥した結果、２．３０ｇのポリマー（ＩＩａ）を得た。ＧＰＣ測定を行った結果、Ｍｗ＝８８００、Ｍｗ／Ｍｎ＝１．０４であった。反応スキームを以下に示す。
【０１４２】
なお、ポリマー（ＶＩａ）で精製することなく続いて求電子剤と反応を行うため、本合成例は大幅に工程が簡略化されていることがわかる。
【０１４３】
【化１７】
0006460937.tif 000018
【０１４４】
［ポリマー合成例２−１］ポリマー（ＩＩａ）の合成
２Ｌの高圧ガス反応容器を窒素パージにより乾燥し、窒素雰囲気下、上述の［合成例１］で得られた重合開始剤（Ｖａ）のＴＨＦ溶液８．３０ｇ（１．０５ｍｍｏｌ／ｇ、８．７２ｍｍｏｌ）と蒸留ＴＨＦ１００８ｇを添加した。反応容器を４５℃まで昇温した後、エチレンオキシド１１２ｇを連続的に圧入した後、系内の圧力を窒素加圧により０．１５ＭＰａに調節した。４５℃で撹拌すると系内の圧力は徐々に低下していき、６時間経過したところで０．１１ＭＰａで安定し反応の終点とした。４０℃まで冷却した後、求電子剤（Ｉａ）８．１４ｇをＴＨＦ８１．４ｇに溶解させ系内に圧入し、さらにカリウムｔｅｒｔ−ブトキシドのＴＨＦ溶液（１ｍｏｌ／Ｌ）８．９ｍｌをＴＨＦ５０ｇで希釈し系内に圧入した。続いて４０℃に保ちながら５時間熟成を行った。析出した塩をろ過により分別し、ろ液に吸着材ＫＷ−２０００を１１ｇ添加して２時間撹拌した後ろ過により吸着材を取り除いた。反応液を濃縮し４４８ｇとした後、撹拌子の入った３Ｌビーカー中にヘキサン１１２０ｇを入れ、滴下漏斗を使って得られた反応液を１０分かけて滴下後、１０分間熟成を行った。生成した白色粉末をろ過後、粉末を元のビーカーに戻し、ヘキサン５６０ｇで１０分間洗浄を行ない、さらにもう一度同様の洗浄を繰り返した後、得られた白色粉末を真空乾燥した。結果、１０９ｇのポリマー（ＩＩａ）を得た。ＧＰＣ測定を行った結果、Ｍｗ＝１２９００、Ｍｗ／Ｍｎ＝１．０２であった。反応スキームを以下に示す。
【０１４５】
【化１８】
0006460937.tif 000019
【０１４６】
なお、下記表１に示したようにポリマー合成例１−１、ポリマー合成例２−１では化学量論的にエチレンオキシドとの重合が進行していることがわかる。
【０１４７】
【表１】
0006460937.tif 000020
【０１４８】
［ポリマー合成例３］ポリマー（ＩＩＩａ）の合成
５０ｍＬ三口フラスコに［ポリマー合成例２］で得られたポリマー（ＩＩａ）１．０ｇ、ＴＨＦ９．０ｇ、１Ｎ  ＨＣｌａｑ．０．４ｍｌを投入し４０℃で４時間撹拌した。その後２５ｗｔ％ＮａＯＨａｑ．０．２ｍｌで反応を停止した。反応溶液を濃縮して水を飛ばした後、ＴＨＦ５．７ｇでポリマー溶液を調整し、析出した塩をろ過した。撹拌子の入った１００ｍＬビーカー中にヘキサン１０ｇを入れ、得られた反応液を滴下後、１０分間熟成を行った。生成した白色粉末をろ過後、粉末を元のビーカーに戻し、ヘキサン５ｇで１０分間洗浄を行ない、さらに同様の洗浄操作を１回実施した。
【０１４９】
得られた白色粉末を真空乾燥した結果、０．７ｇのポリマー（ＩＩＩａ）を得た。ＧＰＣ測定を行った結果、Ｍｗ＝８５００、Ｍｗ／Ｍｎ＝１．０５であった。反応スキームを以下に示す。
【０１５０】
なお、［ポリマー合成例２］でポリマー（ＩＩａ）を反応後精製することなく続いて塩酸を加えて脱保護しても良く、その場合さらに工程を簡略化することができた。
【０１５１】
【化１９】
0006460937.tif 000021
【０１５２】
［ポリマー合成例３−１］ポリマー（ＩＩＩａ）の合成
１Ｌ三口フラスコに［ポリマー合成例２−１］で得られたポリマー（ＩＩａ）１００ｇ、ＭｅＯＨ４００ｇ、酢酸５．００ｇを投入し３５℃で３時間撹拌した。その後ナトリウムメチラート２８％メタノール溶液を２４．１２ｇで反応を停止した。反応溶液を濃縮してトルエンへと溶媒置換し４５０ｇのポリマー溶液を調整し、析出した塩をろ過した。得られたポリマー溶液に吸着材ＫＷ−２０００を１００ｇ加え３５℃で１時間処理をして微量の塩を除去した。撹拌子の入った３Ｌビーカー中にヘキサン１０００ｇ、酢酸エチル５００ｇを入れ、得られた反応液を滴下後、１０分間熟成を行った。生成した白色粉末をろ過後、粉末を元のビーカーに戻し、ヘキサン６００ｇ、酢酸エチル３００ｇで１０分間洗浄を行ない、さらに同様の洗浄操作を１回実施した。
【０１５３】
得られた白色粉末を真空乾燥した結果、９０ｇのポリマー（ＩＩＩａ）を得た。ＧＰＣ測定を行った結果、Ｍｗ＝１３，０００、Ｍｗ／Ｍｎ＝１．０２であった。反応スキームを以下に示す。
【０１５４】
【化２０】
0006460937.tif 000022
【０１５５】
［ポリマー合成例４］ポリマー（ＩＩＩａ）の精製
陽イオン交換樹脂ＤＩＡＩＯＮ  ＰＫ−２０８（三菱化学（株）製）５０ｇを充填したカートリッジ内を１Ｎ塩酸３００ｇで洗浄後、イオン交換水３００ｇで３回、次いでメタノール３００ｇで１回、カートリッジの洗浄を行った。５００ｍＬ二口フラスコに［ポリマー合成例３］で得られたポリマー（ＩＩＩａ）のメタノール５ｗｔ％溶液（ポリマー含有量１０ｇ）を投入し、ポリマー溶液を上述のカートリッジ内にポンプを使って移送した。カートリッジの排液口から出てきたメタノール溶液を元の５００ｍＬナスフラスコに合せ、この操作を２時間継続してポリマー（ＩＩＩａ）を陽イオン交換樹脂に吸着させた。その後、カートリッジ内の樹脂をメタノール３００ｇで１回洗浄した後、７Ｎアンモニア溶液（メタノール溶液、関東化学（株）製）を５０ｇ使ってポリマー（ＩＩＩａ−２）を陽イオン交換樹脂から溶離させた。なお、陽イオン交換樹脂からの溶離工程以降の精製ポリマーを（ＩＩＩａ−２）と示す。
【０１５６】
なおポリマー（ＩＩＩａ）の代わりにポリマー（ＩＩａ）を使用しても陽イオン交換樹脂触媒下、メタノール溶液で脱保護が進行するので、脱保護と精製を同時に行うことができ、工程をさらに簡略化することができた。
【０１５７】
得られた溶離液を５００ｍＬナス形フラスコに移し、ロータリーエバポレーターを使ってアンモニアとメタノールを留去した。ほぼ乾固するまで減圧濃縮を実施後、トルエンに溶媒置換し、ポリマー（ＩＩＩａ−２）の固形分濃度が２５ｗｔ％になるように調製した。
【０１５８】
撹拌子の入った５００ｍＬビーカー中にヘキサン１００ｇと酢酸エチル５０ｇを混合し、滴下漏斗を使って得られたポリマー（ＩＩＩａ−２）の２５ｗｔ％溶液を１０分かけて滴下後、２０分間撹拌を行い、熟成を行った。生成した白色粉末をろ過後、粉末を元のビーカーに戻し、ヘキサン５０ｇと酢酸エチル２５ｇの混合溶媒で２０分間洗浄を行ない、さらに同様の洗浄操作を１回実施した。
【０１５９】
得られた白色粉末を真空乾燥した結果、８．５１ｇのポリマー（ＩＩＩａ−２）を得た。ＧＰＣ測定を行った結果、Ｍｗ＝８，５００、Ｍｗ／Ｍｎ＝１．０５であった。
【０１６０】
［ポリマー合成例５］ポリマー（ＶＩｂ）〜（ＶＩｆ）の合成
［ポリマー合成例１］において、重合開始剤（Ｖａ）（１．０５ｍｍｏｌ／ｇＴＨＦ溶液）の使用量を変えた以外はほぼ同様の操作を行うことにより、ポリマー（ＶＩｂ）〜（ＶＩｆ）を合成した。分析結果を表２に示す。
【０１６１】
【表２】
0006460937.tif 000023
【０１６２】
［ポリマー合成例６］ポリマー（ＩＩｂ）〜（ＩＩｆ）の合成
［ポリマー合成例２］において、出発原料のポリマー（ＶＩａ）を前記ポリマー（ＶＩｂ）〜（ＶＩｆ）に変えた以外はほぼ同様の操作を行うことにより、ポリマー（ＩＩｂ）〜（ＩＩｆ）を合成した。分析結果を表３に示す。
【０１６３】
【表３】
0006460937.tif 000024
【０１６４】
［ポリマー合成例７］ポリマー（ＩＩＩｂ）〜（ＩＩＩｆ）の合成
［ポリマー合成例３］及び［ポリマー合成例４］において、出発原料のポリマー（ＩＩａ）を前記ポリマー（ＩＩｂ）〜（ＩＩｆ）に変える以外はほぼ同様の操作を行うことにより、ポリマー（ＩＩＩｂ）〜（ＩＩＩｆ）を合成した。分析結果を表４に示す。
【０１６５】
【表４】
0006460937.tif 000025
【０１６６】
［ポリマー合成例８］ポリマー（ＩＩＩｇ）〜（ＩＩＩｎ）の合成
［ポリマー合成例２］における求電子剤（Ｉａ）を、（Ｉｂ）〜（Ｉｉ）に変えて脱保護条件を変える以外は［ポリマー合成例１］〜［ポリマー合成例４］とほぼ同様の操作を行うことにより、ポリマー（ＩＩＩｇ）〜（ＩＩＩｎ）を合成した。求電子剤（Ｉｂ）〜（Ｉｅ）、（Ｉｉ）を使用した場合の脱保護はポリマー合成例３と同様にして行った。求電子剤（Ｉｆ）、（Ｉｈ）を使用した場合の脱保護は、液体アンモニウムと金属ナトリウムを使用するバーチ還元の条件で、脱保護を行った。求電子剤（Ｉｇ）を使用した場合の脱保護は、アルコール中でヒドラジン水和物を反応させることで、脱保護を行った。分析結果を表５に示す。
【０１６７】
【表５】
0006460937.tif 000026
【０１６８】
［比較ポリマー合成例１］ポリマー（ＩＸａ）の合成
温度計、滴下漏斗、ジムロート冷却器を接続した５００ｍＬの四口ナスフラスコ中に撹拌子と重合開始剤として、カリウムメトキシド（関東化学（株）製）７１ｍｇ（１．０１ｍｍｏｌ）を投入し、装置内の真空度を１０Ｐａ以下に保った後、オイルバス及びヒートガンを使って装置内を加温し、系内の水分を除去した。
【０１６９】
その後、窒素気流下で四口フラスコ内にメタノール（東京化成工業（株）製）４０μＬ（１．００ｍｍｏｌ）及び蒸留ＴＨＦ１４０ｇを投入し、カリウムメトキシドが完全に溶解するまで室温で撹拌を行った。上記方法により合成された重合開始剤カリウムメトキシドと開始剤原料アルコールであるメタノールの物質量比率は５０：５０（ｍｏｌ％）である。
【０１７０】
滴下漏斗内にエチレンオキシド３５ｇと蒸留ＴＨＦ６０ｇの混合溶液を投入し、内温を３５℃以下に保ちながら四口フラスコ内に少量ずつ滴下した。全量滴下後、内温を５０℃以下に保ちながら８０時間撹拌を行った。
【０１７１】
エチレンオキシドの転化率に変化がなくなったことを確認後、フラスコ内に酢酸０．０６ｇを添加した。窒素バブリングによりエチレンオキシドを除去後、反応液を５００ｍＬナス型フラスコに移し、ロータリーエバポレーターを使って固体が析出するまで反応液を濃縮した。ポリマーの粗生成物２３ｇをトルエン４６ｇに再溶解後、滴下漏斗に移送した。
【０１７２】
撹拌子の入った５００ｍＬビーカー中にイソプロピルエーテル１３８ｇを投入し、滴下漏斗を使ってポリマー溶液を１０分かけて滴下後、２０分間熟成を行った。生成した白色粉末をろ過後、粉末を元のビーカーに戻し、イソプロピルエーテル６９ｇの混合溶媒で２０分間洗浄を行ない、さらに同様の洗浄操作を２回実施した。反応スキームを以下に示す。
【０１７３】
得られた白色粉末を真空乾燥した結果、１８．５４ｇの比較ポリマー（ＩＸａ）を得た。ＧＰＣ測定を行った結果、Ｍｗ＝７，２００、Ｍｗ／Ｍｎ＝１．１６であった。
【０１７４】
【化２１】
0006460937.tif 000027
【０１７５】
［比較ポリマー合成例２］ポリマー（Ｘａ）の合成
温度計、ジムロート冷却器、分留管、３００ｍＬナスフラスコを接続した５００ｍＬ四口フラスコ中に撹拌子を投入した。装置内の真空度を１０Ｐａ以下に保った後、オイルバス及びヒートガンを使って装置内を加温し、系内の水分を除去した。ポリマー（ＶＩａ）のＴＨＦ溶液（固形分換算で１０ｇ分）をシリンジで分取し、窒素気流下で５００ｍＬ四口フラスコ内に投入した。５００ｍＬ四口フラスコ内の温度を４０℃以内に保ちながら、ポリマー溶液の濃縮を行い、固形分濃度が２５ｗｔ％となるように調製した。
【０１７６】
窒素気流下で５００ｍＬ四口フラスコ内にアクリロニトリル１．０ｇを投入し、５００ｍＬ四口フラスコ内の温度を４０℃に保ちながら、３時間熟成を行った。反応終了後、オイルバスを外し、反応系を室温まで冷却した。系内に酢酸０．２ｇを添加してクエンチ後、アルカリ吸着剤「キョーワード７００」（協和化学工業（株）製）を１０ｇ添加し、３時間反応を行った。アルカリ吸着剤をろ過後、ろ液を３００ｍＬナスフラスコに移し、ロータリーエバポレーターを使って比較ポリマー（Ｘａ）の固形分濃度が２５ｗｔ％になるまで濃縮した。
【０１７７】
撹拌子の入った５００ｍＬビーカー中にヘキサン１００ｇと酢酸エチル５０ｇを混合し、滴下漏斗を使って得られた濃縮液を１０分かけて滴下後、２０分間熟成を行った。生成した白色粉末をろ過後、粉末を元のビーカーに戻し、ヘキサン５０ｇと酢酸エチル２５ｇの混合溶媒で２０分間洗浄を行ない、さらに同様の洗浄操作を１回実施した。反応スキームを以下に示す。
【０１７８】
得られた白色粉末を真空乾燥した結果、９．１２ｇの比較ポリマー（Ｘａ）を得た。ＧＰＣ測定を行った結果、Ｍｗ＝８，８００、Ｍｗ／Ｍｎ＝１．０５であった。
【０１７９】
【化２２】
0006460937.tif 000028
【０１８０】
［比較ポリマー合成例３］ポリマー（ＩＩＩｏ）の合成
５００ｍＬの水素還元用オートクレーブの中に５．０ｇのポリマー（Ｘａ）、５．０ｇのラネーコバルト触媒Ｒ−４００（日興リカ（株）製）、４５．０ｇのメタノール、３．５ｍＬのアンモニアの１Ｎメタノール溶液（アルドリッチ製）を室温で投入した。その後、水素ガス（圧力＝１０ｋｇ／ｃｍ２）を封入し、内温が１２０℃になるまで加温し、そのまま６時間反応を行った。室温まで冷却後、圧力を大気圧に戻した後、窒素を吹き込みながら系内のアンモニアを除去した。ろ過によりラネーコバルト触媒を除去後、ろ液を１００ｍＬナス形フラスコに移し、ロータリーエバポレーターを使ってアンモニアとメタノールを留去した。乾固するまで減圧濃縮を実施後、ポリマー（ＩＩＩｏ）と下記一般式（ＶＩＩｏ）〜（ＩＸｏ）の混合物を４．５ｇ得た。ＧＰＣ測定を行った結果、Ｍｗ＝８，９００、Ｍｗ／Ｍｎ＝１．１１であった。
反応スキームと副生成物を以下に示す。
【０１８１】
【化２３】
0006460937.tif 000029
【０１８２】
［ポリマー合成例３と比較ポリマー合成例３で得られた生成物の不純物含有量分析］
［ポリマー合成例３］で得られた生成物と［比較ポリマー合成例３］で得られた生成物中の不純物含有量分析を行った。結果を下記表６に示す。
表６中ｍＰＥＧと表した化合物とは［比較ポリマー合成例３］中、一般式（ＩＸｏ）に相当する化合物であり、末端にシアノエチル基を有するポリマーからアクリロニトリルがβ脱離した化合物である。ｍＰＥＧの組成比はＨ−ＮＭＲ測定により算出した。まず、［ポリマー合成例３］と［比較ポリマー合成例３］で得られた生成物をそれぞれ１０ｍｇ測り取り、０．７５ｍｌのＣＤＣｌ３に溶解させた後、トリフルオロ酢酸無水物を５０ｍｇ添加し、１日放置した後測定した。この処理によって生成する下記一般式（ＩＸ−１）で表される化合物のエステルα位メチレン由来のプロトンと下記一般式（ＩＩＩ−１）で表される化合物のアミドα位メチレン由来のプロトンとの比によりｍＰＥＧの組成比を算出した。
表６中２、３級アミンと表した化合物とは［比較ポリマー合成例３］中、一般式（ＶＩＩｏ）、（ＶＩＩＩｏ）に相当する化合物である。その混入量はＧＰＣにより測定し、２倍、３倍分子量に相当するポリマーの面積パーセントより算出した。
これらの結果より、比較ポリマー（ＩＩＩｏ）では水素還元によるアクリロニトリルのβ脱離と２、３級アミンの生成が観測されたが、実施例ポリマー（ＩＩＩａ）ではそれらの副生物が観測されなかった。
【０１８３】
【化２４】
0006460937.tif 000030
【０１８４】
【表６】
0006460937.tif 000031
【０１８５】
［ポリマー合成例３、４と比較ポリマー合成例３で得られた生成物の金属分析］
［ポリマー合成例３］及び［ポリマー合成例４］の各々において得られた生成物と［比較ポリマー合成例３］で得られた生成物の高周波誘導結合プラズマ質量分析計（ＩＣＰ−ＭＳ、Ａｇｉｌｅｎｔ  Ｔｅｃｈｎｏｌｏｇｉｅｓ  ７５００ｃｓ）による金属不純物分析を行った。測定はポリマーを超純水で１００倍希釈したサンプルを用い、標準添加法により分析を行った。分析結果（固形分換算値）を表７に示す（単位はｐｐｂ）。
金属分析の結果、比較ポリマー（ＩＩＩｏ）では還元時に使用した重金属が混入するのに対し、実施例のポリマー（ＩＩＩａ）及びポリマー（ＩＩＩａ−２）では合成過程で重金属触媒を使用しないため、重金属が含まれないことがわかる。
【０１８６】
【表７】
0006460937.tif 000032
【０１８７】
［合成例５］重合開始剤（Ｖｂ）〜（Ｖｇ）の合成
原料アルコールを下表のアルコールに変えた以外は[合成例１]に記載の方法と同様にして重合開始剤（Ｖｂ）〜（Ｖｇ）を合成した。
【０１８８】
【表８】
0006460937.tif 000033
【０１８９】
【化２５】
0006460937.tif 000034
【０１９０】
［比較合成例１］比較重合開始剤（Ｖｈ）〜（Ｖｋ）の合成
原料アルコールを下表のアルコールに変えた以外は[合成例１]に記載の方法と同様にして比較重合開始剤（Ｖｈ）〜（Ｖｋ）を合成した。
【０１９１】
【表９】
0006460937.tif 000035
【０１９２】
【化２６】
0006460937.tif 000036
【０１９３】
［合成例１、５及び比較合成例１で得られた重合開始剤の重合溶媒に対する溶解性比較］
次に重合開始剤（Ｖａ）〜（Ｖｇ）と比較重合開始剤（Ｖｈ）〜（Ｖｋ）の重合溶媒への溶解性の結果を示す。それぞれ重合溶媒であるＴＨＦに２０ｗｔ％の濃度で溶解させた結果を表に示す。目視による濁りが全く見られないものは「○」、濁りが見られたり全く溶けないものは「×」を記した。その結果、鎖長が長い開始剤（Ｖａ）〜（Ｖｇ）では開始剤が溶媒へ溶解した。一方、比較開始剤（Ｖｈ）〜（Ｖｋ）では溶媒へ溶解しなかった。
【０１９４】
【表１０】
0006460937.tif 000037
【０１９５】
ポリマー合成例１及び比較ポリマー合成例１において、後者が開始剤原料アルコールの存在のため８０時間もの重合時間を要しているのに対し、前者は開始剤原料アルコールの残量が少なくてもＴＨＦに可溶である開始剤を用いることで８時間以内に重合反応が完結していることがわかる。すなわち、本発明の手法によって温和な条件下でのアルキレンオキシドの重合が実現した。また、ポリマー合成例２ではポリマー合成例１の反応液を直接反応に用いることにより、工程が大幅に簡略化出来た。さらにポリマー合成例４ではイオン交換樹脂を用いた樹脂の精製に有機溶媒を用いることにより、最終工程で凍結乾燥を使用せずに、簡便な方法でポリマーの精製を行うことが可能となった。
【０１９６】
ポリマー合成例２、３及び比較ポリマー合成例２、３において、後者ではシアノ基の還元に重金属を触媒とした水素添加反応を要するのに対し、前者ではアミノ基が保護基で保護された求電子剤を用いているため、脱保護を行うだけで目的のポリマーを合成できた。比較ポリマー（ＩＩＩｏ）では水素還元によりアクリロニトリルのβ脱離と２、３級アミンの生成が起こっているが、実施例ポリマー（ＩＩＩａ）ではいずれの生成も観測できなかった（表６）。
【０１９７】
また、金属分析の結果から、ポリマー合成例３、４及び比較ポリマー合成例３において、比較ポリマー（ＩＩＩｏ）では還元時に使用した重金属が混入するのに対し、実施例ポリマー（ＩＩＩａ、ＩＩＩａ−２）では合成例３、４で重金属を使用していないために重金属が本質的に混入しないことがわかる（表７）。また強酸性陽イオン交換樹脂による精製によりＫ金属混入量を低減することができた。結果、本発明により、医薬品において悪影響を及ぼす可能性のある重金属の混入がないアミノ基含有狭分散ポリアルキレングリコール誘導体の合成を達成することができた。また、アルキレンオキシドの重合から求電子剤による末端停止反応、続く脱保護を、連続して行うことができ、工程の簡略化も達成された。
【産業上の利用可能性】
【０１９８】
本発明に係るアミノ基含有狭分散かつ高純度ポリアルキレングリコール誘導体の製造方法は、医薬品や化粧品等の分野で用いられるブロック共重合体の原料を提供することができる。